(57)【要約】本発明は、移動床バイオフィルム反応器（ＭＢＢＲ）中にバイオフィルムを担持するバイオキャリヤに関し、キャリヤは脱水スラッジを含む粒子である。汚染物質から液体を精製するためのＭＢＢＲプロセスにおけるバイオキャリヤの使用が開示され、バイオキャリヤの製造方法が提供される。【選択図】図１
2021511957.tif 000002
【特許請求の範囲】
【請求項１】
移動床バイオフィルム反応器（ＭＢＢＲ）中にバイオフィルム（２）を担持するバイオキャリヤ（１）であって、前記キャリヤは脱水スラッジを含む粒子である、バイオキャリヤ（１）。
【請求項２】
前記脱水スラッジが、水精製プロセスおよび／または有機固体処理プロセスからのスラッジを含む、請求項１に記載のバイオキャリヤ（１）。
【請求項３】
前記スラッジが、地方自治体の、または産業の廃水処理プロセスからの一次、二次もしくは三次スラッジまたはそれらの任意の組合せおよび／または有機固体処理プロセスからの消化スラッジである、請求項２に記載のバイオキャリヤ（１）。
【請求項４】
前記スラッジが嫌気性消化装置で消化されている、請求項３に記載のバイオキャリヤ（１）。
【請求項５】
前記スラッジが好気性消化装置で消化されている、請求項３に記載のバイオキャリヤ（１）。
【請求項６】
前記粒子が、２０℃および１気圧で空気中で、次いでエタノール（９９．９体積％）中で重量測定することによって測定される、１．０１〜２．５ｇ／ｃｍ３、好ましくは１．０２〜１．８ｇ／ｃｍ３の体積質量密度を有する、請求項１〜５のいずれか一項に記載のバイオキャリヤ（１）。
【請求項７】
前記粒子の重量が０．１〜１００ｍｇ、好ましくは０．５〜３０ｍｇである、請求項１〜６のいずれか一項に記載のバイオキャリヤ（１）。
【請求項８】
前記粒子の公称直径が０．５〜１０ｍｍ、好ましくは０．７〜７ｍｍ、さらに好ましくは０．９〜４ｍｍである、請求項１〜７のいずれか一項に記載のバイオキャリヤ（１）。
【請求項９】
前記粒子が、２０℃および１気圧で変性エタノール（９９．９体積％エタノール）中の０．０２ｍ／ｓ〜０．４ｍ／ｓ、好ましくは０．０５ｍ／ｓ〜０．２ｍ／ｓの範囲の沈降速度を有する、請求項１〜８のいずれか一項に記載のバイオキャリヤ（１）。
【請求項１０】
前記粒子が、乾燥質量基準での前記粒子の灰分率として測定したとき、０〜９０重量％、好ましくは０．５〜６０重量％の無機物含有量を有する、請求項１〜９のいずれか一項に記載のバイオキャリヤ（１）。
【請求項１１】
前記粒子が、全質量基準での前記粒子の水分含有率として測定した場合、０〜５０重量％、より好ましくは２〜４０重量％またはさらに好ましくは５〜３０重量％の間の水分含有量を有する、請求項１〜１０のいずれか一項に記載のバイオキャリヤ（１）。
【請求項１２】
汚染物質から液体を精製するためのＭＢＢＲプロセスにおける、請求項１〜１１のいずれか一項に記載のバイオキャリヤ（１）の使用であって、前記ＭＢＢＲプロセスが、少なくとも１つのバイオリアクター（１０）を含むＭＢＢＲシステムを利用し、前記バイオリアクター（１０）が、連続的または断続的にエアレーションおよび／または混合され、前記バイオキャリヤ（１）が、前記少なくとも１つのバイオリアクター（１０）内に保持され、前記バイオキャリヤ（１）が、精製される前記液体のエアレーションおよび／または撹拌によって精製される前記液体中に、連続的または断続的に懸濁および移動状態に保持され、前記バイオキャリヤ（１）が、バイオフィルム（２）成長のための表面を提供する、使用。
【請求項１３】
前記バイオリアクター（１０）が、生物活性が促進される１つまたは数個の連結された体積またはゾーン、精製される液体を提供するための１つまたは数個の注入口（１１）、精製された液体を排出させるための１つまたは数個の排出口（１２）、ならびに１つまたは数個のエアレーター（複数可）（１３）および／またはミキサー（複数可）（１４）を含む容器である、請求項１２に記載の使用。
【請求項１４】
前記エアレーションが断続的エアレーションであり；および／または前記混合が断続的である、請求項１２〜１３のいずれか一項に記載の使用。
【請求項１５】
精製された液体が前記バイオリアクター（１０）から断続的に排出され、前記バイオキャリヤ（１）が、精製された液体が、エアレーションおよび／または撹拌を連続的に不活性化することによって排出され、それによって前記バイオキャリヤ（１）を前記バイオリアクター（１０）に沈降させ、前記沈降したバイオキャリヤ（１）の上に存在する精製された液体を排出させるときに、前記バイオリアクター（１０）中に保持される、請求項１２〜１４のいずれか一項に記載の使用。
【請求項１６】
精製液体が前記バイオリアクター（１０）から連続的に排出され、前記ＭＢＢＲシステムが、前記バイオリアクター（１０）中に前記バイオキャリヤ（１）を保持するためのスクリーン（ｌ５ａ）、ふるい（１５ｂ）、フィルター（ｌ５ｃ）、膜（ｌ５ｄ）または相分離器（１６）をさらに含む、請求項１２〜１４のいずれか一項に記載の使用。
【請求項１７】
前記ＭＢＢＲシステムが、前記バイオリアクター（１０）中に前記バイオキャリヤ（１）を保持するためのスクリーン（ｌ５ａ）、ふるい（１５ｂ）、フィルター（１５ｃ）、膜（１５ｄ）、または相分離器（１６）をさらに含む、請求項１２〜１５のいずれか一項に記載の使用。
【請求項１８】
更なるバイオキャリヤ（１）を、失われたかまたは消費された粒子を補充するために、定期的に、例えば毎日、毎週、毎月、またはさらに毎年バイオリアクター（１０）に再充填する、請求項１２〜１７のいずれか一項に記載の使用。
【請求項１９】
請求項１〜１１のいずれか一項に記載のバイオキャリヤ（１）の製造方法であって、以下の工程：
（ｉ）総乾燥固体含有量が６５重量％超、好ましくは８０重量％超、またはより好ましくは９０重量％超にスラッジを脱水する工程；
（ｉｉ）前記脱水されたスラッジを粒子に形成する工程、
（ｉｉｉ）工程（ｉｉ）から前記粒子を特性解析し、特性解析に基づき、バイオフィルム（２）をＭＢＢＲプロセスで担持する際に使用するためにバイオキャリヤ（１）を選択する工程
を含む、方法。
【請求項２０】
工程（ｉ）における前記脱水が、薄層乾燥、ベルト乾燥、回転ドラム乾燥、ディスク乾燥、垂直方向乾燥、太陽乾燥、真空乾燥、流動床乾燥機、およびそれらの任意の組み合わせからなる群から選択される１つ以上のスラッジ脱水技術を利用する、請求項１９に記載のバイオキャリヤ（１）の製造方法。
【請求項２１】
前記粒子が、工程（ｉｉ）において、フライス加工、製粉、切断、粉砕、ペレット化、顆粒化、押し出しまたは圧縮によって形成される、請求項１９または２０に記載のバイオキャリヤ（１）の製造方法。
【請求項２２】
工程（ｉ）および（ｉｉ）が、前記脱水スラッジを粒子形態に乾燥および機械的に形成する両方の技術、例えば回転ドラム乾燥を用いて同時に行われる、請求項１９〜２１のいずれか一項に記載のバイオキャリヤ（１）の製造方法。
【請求項２３】
前記選択されたバイオキャリヤ（１）が、以下の属性：
前記粒子を空気中で、次にエタノール（９９．９体積％）中で２０℃および１気圧で秤量することにより決定される、１．０１〜２．５ｇ／ｃｍ３、好ましくは１．０２〜１．８ｇ／ｃｍ３の体積質量密度、
０．１〜１００ｍｇ、好ましくは０．５〜３０ｍｇの重量、または
０．５〜１０ｍｍ、好ましくは０．７〜７ｍｍ、さらにより好ましくは０．９〜４ｍｍの公称直径
の少なくとも１つを有する、請求項１９〜２２のいずれか一項に記載のバイオキャリヤ（１）の製造方法。
【請求項２４】
２０℃および１気圧で変性エタノール（９９．９体積％エタノール）中で０．０２ｍ／ｓ〜０．４ｍ／ｓ、好ましくは０．０５ｍ／ｓ〜０．２ｍ／ｓの範囲の沈降速度を有するバイオキャリヤ（１）が、仕分けのためのサイズおよび／または重量パラメータの基準値として使用され、したがって、適切な沈降速度を有する粒子がサイズまたは重量基準によって仕分けられることを可能にする、
請求項１９〜２３のいずれか一項に記載のバイオキャリヤ（１）の製造方法。
【請求項２５】
工程（ｉｉｉ）において、ふるい分け、スクリーニング、空気分類、および比重分離、またはそれらの任意の組み合わせからなる群から選択される技術によって前記粒子が特徴付けられる、請求項１９〜２４のいずれか一項に記載のバイオキャリヤ（１）の製造方法。
【請求項２６】
前記脱水工程（ｉ）の前に、脱水工程（ａ）で前記スラッジを脱水して、５〜５０重量％、好ましくは１０〜４０重量％、またはより好ましくは１５〜３０重量％の全固体含有量に到達させる、請求項１９〜２５のいずれか一項に記載のバイオキャリヤ（１）の製造方法。
【請求項２７】
工程（ａ）における前記脱水が、沈降技術、遠心分離技術、ハイドロサイクロン技術、溶存空気浮遊技術、およびフィルター加圧技術からなる群から選択される１つまたは複数の異なる技術を用いて利用する、請求項２６に記載のバイオキャリヤ（１）の製造方法。
【請求項２８】
前記脱水工程（ｉ）の前に、１種または数種の添加剤を添加し、前記スラッジ中に混合し、前記添加剤（複数可）が有機または無機成分（複数可）であり、前記脱水スラッジの体積質量密度に影響を及ぼし、前記バイオキャリヤ（１）の機械的強度を増大させる繊維状成分、および／またはバイオマス成長を促進する栄養素もしくはミネラル；ならびに／あるいは
前記脱水工程（ｉ）の前に、混合工程（ｂ）で異なる種類のスラッジを混合する、
請求項１９〜２７のいずれか一項に記載のバイオキャリヤ（１）の製造方法。
【発明の詳細な説明】
【技術分野】
【０００１】
本発明は、その上にバイオフィルムを成長させるためのキャリヤ要素に関し、前記キャリヤ要素は、前記成長するバイオフィルムによって生物学的に汚染物から精製される液体中を自由に流れるように設計されている。
【背景技術】
【０００２】
水または廃水の生物学的処理では、水は、何らかの型の反応器またはいくつかの反応器（容器または別の空間）を通過し、水中の汚染物質を二酸化炭素または水のような無害な最終生成物に変換するために微生物が利用されることが知られている。処理は、空気の供給下（好気的）または空気の供給なし（嫌気的）、または空気の供給なし、しかしかなりの量の硝酸塩の存在下（無酸素的）で行うことができる。処理プロセスの効率を上げるためには、反応器内に浮遊した微生物を成長させ、反応器後の分離段階で水から分離し、微生物を反応器に戻す（例えば活性化スラッジ法）か、または微生物がバイオフィルムとして成長し、そのプロセスで保持できる表面上のプロセスに何らかの種類の支持材料を導入する（バイオフィルム法）かのいずれかによって、処理した水とともにこのような微生物が逃げるのを防ぐことにより、プロセスにおける活性な微生物の高含有量を目指すのが一般的である。ハイブリッドプロセスと呼ばれるこれら２つのプロセスタイプの混合も存在し、支持材料は、懸濁された微生物ならびにバイオフィルム成長微生物をプロセスにおいて利用することができるように、活性化スラッジプロセスに導入される。
【０００３】
バイオフィルムプロセスは、活性化スラッジプロセスと比較して、多くの利点を有する。より高い有機負荷率を適用することができ、バイオフィルムプロセスは変化およびかく乱に対してはるかにより強固である。ほとんどの従来のバイオフィルムプロセスは、バイオフィルムが成長できる反応器内に充填された不動キャリヤ本体を含む。固定キャリヤ本体は、バイオフィルム成長または反応器内の他の固体物質によって詰まるかまたは閉塞し、それによっていわゆるデッドゾーンを作り出すことがあり、バイオフィルム内の微生物と処理される水との接触が高度に制限される。
【０００４】
移動床バイオフィルム反応器（ＭＢＢＲ）は別のタイプのバイオフィルムプロセスであり、バイオフィルムが成長するための保護表面を有するプラスチック体の形態であることが多い、特別に設計された可動性キャリヤ材料が、好気性、嫌気性、または無酸素性のプロセスであるかどうかに応じて、エアレーションまたはミキサーのいずれかによって懸濁状態に保たれる。微生物が成長するキャリヤ材料は、流出水をキャリヤ材料より直径の小さいストレーナーまたはふるいに通すことにより、プロセス内に保持することができる。固定膜プロセスと比較して、ＭＢＢＲプロセスは、懸濁液中の可動性キャリヤ材料間の衝突の点で利点を与え、これは、固定フィルムプロセスの一般的な問題である、目詰まりの可能性を著しく制限し、処理が起こらないデッドゾーンを作り出す。
【０００５】
ＭＢＢＲ技術で利用される特別に設計されたキャリヤ媒体は、一般に、プラスチック材料の利用および特定のプラスチックキャリヤ媒体片を生成するための押出による処理を必要とする。利用されるプラスチック原料とプラスチック加工は、以下のような既存のＭＢＢＲ技術に欠点を生み出している：
・  特別に設計されたプラスチックキャリヤの製造は高価であり、それによってキャリヤ媒体をＭＢＢＲプロセスのかなりのコストとする；
・  保護された表面積を提供するようにプラスチックキャリヤを設計することは、保護された表面のための開口部をキャリヤの設計に含める必要があるため、ｍ３当たりに提供され得る総活性面積を減少させる。外表面で成長したバイオフィルムはキャリヤ要素と反応器壁との間の衝突から生じるせん断力から保護されず、したがって無保護表面から引っかかれ、反応器からの流出液でフラッシュアウトされるため、これらのプラスチックキャリヤが懸濁状態で移動するための保護された表面積が必要である；ならびに
・  限界的ではあるが、地球規模のプラスチック汚染と比較して、キャリヤせん断によるマイクロプラスチックの形成または廃水処理施設からの全キャリヤの海洋環境へのロスのいずれかを介したプラスチックキャリヤ媒体のロスは、可能性である。種々の用途および市場におけるプラスチックの使用に対する環境法規は、常に、今日のＭＢＢＲ技術が脆弱となりうる根底にある脅威である。
【０００６】
ポリエチレンまたは他の類似の合成ポリマー、ポリプロピレンは、一般に、他の合成的に生成したポリマーと比較して価格が低いため、キャリヤ媒体の製造に使用され、高容量の商品ポリマーであり、その高い耐久性および、例えば、廃水処理プロセスのための特別なデザインのキャリヤ要素のような、型付けされ、成形した物体への簡単な加工である。ポリエチレンおよびポリプロピレンは、長い鎖の中で炭素と水素を構成し、廃水処理場のような水環境では材料を高度に疎水かつ不活性にしている。
【０００７】
特別に設計されたプラスチックキャリヤ要素を利用するＭＢＢＲ技術とは別に、非プラスチックキャリヤ要素を利用する他の従来技術も存在する。特許文献１には、接触器、エアレーターおよび分離装置を含む流体処理プロセスが記載されている。流体は、粉末状の天然リグノセルロース材料（「ＰＮＬＭ」）、微生物成長接種材料、および接触器内の流体の少なくとも一部と混合されて、流体内に確立された順化された微生物成長を含む混合物を提供する。混合物をエアレーターに導入し、ここで、１つ以上の物質の少なくとも一部をＰＮＬＭに吸着させ、さらにＰＮＬＭ上での微生物成長による生理的取り込みを通して結合することにより、廃水中の汚染物質の濃度を低下させる。キャリヤ要素は必ずしもバイオリアクター体積内に保持されないので、そのプロセスはＭＢＢＲプロセスではない。
【０００８】
本出願の優先日以降に公表された特許文献２は、接種用の組成物（生体微生物の伝達）に関する。第１の組成物は、廃水中のＣＯＤの処理のための生物増強のための古細菌微生物顆粒、ならびにリン酸塩、窒素および懸濁固体の除去を可能にする活性化ケイ酸塩ビーズの第２の組成物を含む。両組成物の混合物は、有機物分解を促進し、処理した溶液のアルカリ度を消費することなくリン酸塩の除去を可能にすることによって相乗的に作用する。
【０００９】
特許文献３はまた、ケナフ繊維などの粉末リグノセルロース材料を使用して、廃水の処理のための活性化スラッジシステム中の懸濁成長と組み合わせた場合に、生分解性吸着剤およびバイオフィルム成長のための媒体の両方として機能させる。バイオフィルム成長を伴う培地は、活性化スラッジからの懸濁バイオマスと一緒に、液体−固体分離ユニット中に沈降させられる。バイオフィルム媒体および懸濁バイオマスは、それによって処理水から分離される。他の場合において、しかし必ずしもそうではなく、いくつかのバイオフィルムおよび懸濁成長は、さらなる処理サイクルのために、戻された活性化スラッジ流を用いて、活性化スラッジ反応器入口に戻される。本発明の目的は、（ａ）可動性のある粉末ケナフを添加して、粉末ケナフ上への吸着を介してコロイド状および懸濁揮発性固体を物理的に除去して、前処理中のフロアｆｌｏｃ形成および沈降を増強すること；（ｂ）活性化スラッジ生物学的プロセスを妨害し、それによって懸濁液中の活性化スラッジ生物への曝露を減少させるケナフ繊維上に毒性物質および元素を吸着すること；（ｃ）細菌および付着成長に有利な他の生物のための活性化スラッジ廃水処理バイオリアクター中に固定表面を提供すること；（ｄ）生物学的スラッジの製造を減少させ、同時にまた処理効率を維持し、スラッジの沈降特性を高めることを助けること、である。キャリヤ要素は必ずしもバイオリアクター体積内に保持されないので、そのプロセスはＭＢＢＲプロセスではない。
【００１０】
グラム陰性菌およびグラム陽性菌のような種々の細菌種の細胞壁の外層には、ペプチドグリカンおよびリポテイコ酸（グラム陽性）またはリポ多糖（グラム陰性）のいずれかが含まれている。表面と細菌との間の相互作用は、水素結合、双極子およびイオン性相互作用、疎水性および親水性、その他の静電的相互作用などの分子間力によって支配されている。
【００１１】
水素結合は、ほとんどの利用可能なＭＢＢＲキャリヤ媒体の製造に使用されるポリエチレンの場合のように、媒体表面の唯一の構成要素として炭素および水素を有するようには達成され得ない。この材料は、その性質上疎水性が高く、水中での湿潤が悪く、したがって細菌が付着するための表面利用性が低い。また、ポリエチレンは、キャリヤ媒体表面と細菌外層との間の水素結合を可能にしない。
【００１２】
したがって、非プラスチック材料から作られたＭＢＢＲプロセスのための改良されたキャリヤは、好ましくは、費用対効果の高い生産および使用を可能にする微生物活性のための優れた表面特性を有する材料を使用して、プラスチック汚染の課題に対処するであろう。
【先行技術文献】
【特許文献】
【００１３】
【特許文献１】米国特許出願公開第ＵＳ  ２０１５／０１０８０６７  Ａ１号
【特許文献２】ＰＣＴ／ＣＡ２０１８／０５０１３６
【特許文献３】米国特許第７，４８１，９３４号
【発明の概要】
【発明が解決しようとする課題】
【００１４】
従って、本発明は、好適には、当該分野における１つ以上の上記で同定された欠陥および欠点を単独で、または任意の組み合わせで軽減、緩和または解消し、少なくとも上記の問題を、移動床バイオフィルム反応器（ＭＢＢＲ）中にバイオフィルムを担持するバイオキャリヤを提供することによって解決しようとするものであり、キャリヤは、脱水スラッジを含む粒子である。
【課題を解決するための手段】
【００１５】
また、汚染物質からの液体を精製するためのＭＢＢＲプロセスにおけるバイオキャリヤの使用であって、少なくとも１つのバイオリアクターを含むＭＢＢＲシステムを利用するＭＢＢＲプロセスであって、バイオリアクターは連続的または断続的に通気および／または混合され、バイオキャリヤは少なくとも１つのバイオリアクター内に保持され、バイオキャリヤは、連続的または断続的に、精製される液体の通気および／または撹拌によって精製される液体中に懸濁および移動して保持され、バイオキャリヤはバイオフィルム成長のための表面を提供する、バイオリアクタープロセスの使用が提供される。
【００１６】
さらに、以下の工程を含むバイオキャリヤの製造方法が提供される：  （ｉ）総乾燥固体含有量６５重量％超、好ましくは８０重量％超、またはより好ましくは９０重量％超までスラッジを脱水する工程；および（ｉｉ）脱水したスラッジを粒子に形成する工程、および（ｉｉｉ）工程（ｉｉ）からの粒子の特性評価、および特性評価に基づき、ＭＢＢＲプロセスにおいてバイオフィルムを担持する際に使用するバイオキャリヤを選択する工程。
【００１７】
本発明が可能であるこれらおよび他の態様、特徴および利点は、本発明の実施形態の以下の説明から明らかとなり、解明され、添付の図面を参照する。
【図面の簡単な説明】
【００１８】
【図１】図１は、バイオリアクター中に展開される前にバイオフィルム成長のための表面を有する工業用活性化スラッジを脱水することによって生成されるバイオキャリヤ（１）要素の顕微鏡像である。
【図２】図２は、バイオリアクター中に展開される前にバイオフィルム成長のための表面を有する消化された都市汚泥を脱水することによって生成されるバイオキャリヤ（１）要素の顕微鏡像である。
【図３】図３は、バイオリアクターの操作中のその上にある特定のバイオフィルム（２）成長を有する工業用活性化スラッジを脱水することによって生成されるバイオキャリヤ（１）要素の顕微鏡像である。
【図４】図４は、バイオリアクターの操作中のその上にある特定のバイオフィルム（２）成長を有する消化された都市汚泥を脱水することによって生成されるバイオキャリヤ（１）要素の顕微鏡像である。
【図５】図５は、バイオリアクター（１０）として記述された、１つまたはいくつかの接続され、含まれる体積またはゾーンを使用するＭＢＢＲプロセスの概略斜視図であり、その上にバイオフィルム成長のためのキャリヤ（１）要素は、汚染物質からの廃水を処理するためにエアレーションおよび／または混合によって維持され、懸濁液中に保持される。
【図６】図６は、順次相分離モードで実行されるＭＢＢＲプロセスの概略的な斜視図であり、順次充填（連続的に行うこともできる）、反応、沈降および排出の４つの局面を繰り返し、反応、沈降および排出の局面を繰り返して、バイオリアクター（１０）内のバイオキャリヤ（１）要素を維持する。
【図７】図７は、ふるい（１５ａ）、スクリーン（１５ｂ）、フィルター（１５ｃ）または膜（１５ｄ）を利用する連続的な供給およびエアレーションで連続的分離モードで実行されるＭＢＢＲプロセスの概略的な斜視図であり、バイオキャリヤ（１）要素は、精製された液体から分離され、それによってバイオリアクター（１０）の内側に保持される。
【図８】図８は、バイオリアクター出口（１２）での相分離器（１６）を利用する連続的エアレーションを伴う連続供給モードで実行されるＭＢＢＲプロセスの概略斜視図であり、バイオキャリヤ（１）要素は、精製された液体および懸濁された自由流動固形スラッジから重力によって分離され、それによってバイオリアクター（１０）の内側に保持される。
【図９】図９は、バイオキャリヤ（１）要素を利用するＭＢＢＲプロセスが組み込まれ得る廃水処理プロセス列の概略斜視図である。表示ｉ〜ｖｉｉｉは、バイオキャリヤ（１）要素を利用するＭＢＢＲプロセスがプロセス列の性能を向上させ、改善するために組み込まれる可能性があることを示している。
【図１０】図１０は、廃水処理プラント施設におけるバイオキャリヤ（１）要素の生産のためのいくつかの可能な経路の概略斜視図であり、最初のスラッジ脱水（ａ）、天然繊維および／または鉱物などの他の物質との任意の混合、スラッジ脱水（ｉ）、粒子への脱水スラッジの形成（ｉｉ）および選択基準（ｉｉ）からの一定の沈降速度を有する粒子の選択を、行うことができる。
【図１１】図１１は、廃水処理プラント施設におけるバイオキャリヤ（１）要素の生産のためのいくつかの可能な経路の概略斜視図であり、脱水したスラッジベース原料が生産され（ａ）、それを、次に、天然繊維および／または鉱物などの他の物質との任意の混合、スラッジ脱水（ｉ）、粒子への脱水スラッジの形成（ｉｉ）およびある沈降速度を有する粒子の選択（ｉｉｉ）が行われ得る集中生産施設に輸送する。
【図１２】図１２は、エタノール（９９．９体積％）中での２０℃および大気圧でのさまざまなバイオキャリヤ要素の落下速度を、公称粒子サイズの関数として示す図であり、公称粒子サイズは等式４から導き出されている。
【図１３】図１３は、エタノール（９９．９体積％）中での２０℃および大気圧でのさまざまなバイオキャリヤ要素の落下速度を、各バイオキャリヤ要素の個々の粒子質量の関数として示す図である。
【図１４】図１４は、工業用の活性化されたスラッジをベース原料として使用し、バイオリアクターの出口で相分離器による連続流およびエアレーションで操作して、バイオリアクター中のバイオキャリヤ要素を保持して製造するバイオキャリヤ要素を利用したＭＢＢＲプロセスにおける日数の関数として、産業廃水中および精製した液体中の可溶性ＣＯＤ濃度を示す図である。
【図１５】図１５は、都市の消化されたスラッジをベース原料として使用し、バイオリアクターの出口で相分離器による連続流およびエアレーションで操作して、バイオリアクター中のバイオキャリヤ要素を保持して製造するバイオキャリヤ要素を利用したＭＢＢＲプロセスにおける日数の関数として、産業廃水中および精製した液体中の可溶性ＣＯＤ濃度を示す図である。
【図１６】図１６は、リサイクルされたポリ塩化ビニル粒子をキャリヤ要素として利用し、バイオリアクターの出口で相分離器による連続流およびエアレーションで操作して、バイオリアクター中のバイオキャリヤ要素を保持するＭＢＢＲプロセスにおける日数の関数として、産業廃水中および精製した液体中の可溶性ＣＯＤ濃度を示す図である。
【図１７】図１７は、産業的な活性化されたスラッジをベース原料として使用し、バイオリアクターの出口で相分離器による連続的バイオリアクターで操作して、バイオリアクター中のバイオキャリヤ要素を保持して製造したバイオキャリヤ要素を利用したＭＢＢＲプロセスにおける日数の関数として、産業廃水中のアンモニア（ＮＨ４＋）濃度と、精製した液体のアンモニア、硝酸塩（ＮＯ−３）および亜硝酸塩（ＮＯ−２）濃度を示す図である。
【図１８】図１８は、産業的な活性化されたスラッジをベース原料として使用して製造したバイオキャリヤ要素を利用して、連続流れとエアレーションで操作される第１のものに直列に連結された第２のバイオリアクター体積における日数の関数として、産業廃水中のアンモニア（ＮＨ４＋）濃度と、精製した液体のアンモニア、硝酸塩（ＮＯ−３）および亜硝酸塩（ＮＯ−２）濃度を示す図である。キャリヤ要素粒子は、バイオリアクターの出口で相分離器を利用してバイオリアクターにバイオキャリヤ要素を保持することにより、バイオリアクターに保持された。
【図１９】図１９は、都市の消化されたスラッジをベース原料として使用し、バイオリアクターの出口で相分離器による連続的バイオリアクターで操作して、バイオリアクター中のバイオキャリヤ要素を保持して製造したバイオキャリヤ（１）要素を利用したＭＢＢＲプロセスにおける日数の関数として、産業廃水中のアンモニア（ＮＨ４＋）濃度と、精製した液体のアンモニア、硝酸塩（ＮＯ−３）および亜硝酸塩（ＮＯ−２）濃度を示す図である。
【図２０】図２０は、産業廃水における可溶性ＣＯＤ濃度と精製した液体の最終的な可溶性ＣＯＤ濃度を、工業用活性化スラッジをベース原料として製造されたバイオキャリヤ要素を利用するＭＢＢＲプロセスの日数の関数として示す図であり、最初の４７日間のバイオリアクターは連続モードで操作し、連続供給と排水を流出物出口でふるいを利用して、バイオリアクター内のバイオキャリヤ要素を保持する。４７日目の翌日、操作モードは連続相分離モードから順次相分離モードに移行しまし、まだ連続供給が使用するが、断続的なエアレーションにより、バイオキャリヤ要素が沈降し、反応器の上部からバイオキャリヤ要素の粒子レベルより上に精製した液体を空にして、バイオリアクター内に保持した。
【図２１】図２１は、産業廃水中のアンモニア（ＮＨ４＋）濃度と、精製した液体のアンモニア、硝酸塩（ＮＯ−３）および亜硝酸塩（ＮＯ−２）濃度を、工業用の活性化されたスラッジをベース原料として用いて生成したバイオキャリヤ要素を利用したＭＢＢＲプロセスの日数の関数として示す図であり、最初の４７日間バイオリアクターを連続相分離モードで操作し、連続供給と一定の通気を行い、流出物出口のふるいを利用して、バイオリアクターにバイオキャリヤ要素を保持した。４７日の翌日に、連続相分離モードから順次相分離モードに動作モードを移行させ、尚連続供給を使用するが、それらをバイオリアクター内に保持するために、バイオキャリヤ要素粒子レベルより上の反応器の頂部から精製液体を沈降させ、空にすることを可能にする断続的なエアレーションを伴う。
【図２２】図２２は、表面積（Ｋ５）を保護した従来のポリエチレンプラスチックベースキャリヤ媒体およびバイオキャリヤ要素を利用して連続流およびエアレーションで操作した場合のＭＢＢＲプロセスにおける日数の関数として、産業廃水中および精製液体中の可溶性ＣＯＤ濃度を示す図である。
【発明を実施するための形態】
【００１９】
以下の記載は、移動床バイオフィルム反応器（ＭＢＢＲ）プロセスでの使用に適したキャリヤ要素に適用可能な本発明の実施形態に焦点を当て、それは、合成プラスチックの漏出を防止し、高い表面アベイラビリティならびにその上での迅速な微生物付着および成長を提供する。
【００２０】
プラスチックの代替品と考えられ得る材料には、いくつかの異なるクラスがある。しかしながら、移動床バイオフィルム反応器（ＭＢＢＲ）プロセスでの使用に適したキャリヤ要素は、いくつかの異なる品質を有しなければならない。このような用途のために関連するキャリヤ材料は、好ましくは、バイオフィルム成長を材料にもたらすことができる分子構造を有し；粒子衝撃エネルギーを制限し、それによって成長したバイオフィルムの収縮を回避するのに十分小さい重量を有し；廃水中でエアレーションおよび／または混合に供されたときにせん断によって溶解または粉砕されないのに十分な構造的完全性を有し；沈降速度が十分に低いその質量をエアレーションおよび／または水容積中で満足のいく方法で懸濁および／または混合されるが、同時に水容積中で迅速に沈降するのに十分に高い沈降速度で制御することによって、特定の沈降速度範囲を有し；特定のバルクのキャリヤ要素に対して高い活性表面を有する。理想的には、キャリヤ物質はまた生分解性であり、廃水または固形廃棄物処理サービスの循環経済に存在するであろう。
【００２１】
本発明では、これらの基準を満たす材料が有機バイオマス生産から種々のタイプの半製品となり得ることが想定された。多くの潜在的な候補物質の中で、１つの有効な源は、生物学的廃水処理で生産された余剰スラッジであることが分かった。スラッジは、例えば生物学的廃水処理からの固体廃棄物であり、細菌が付着して強く結合するための天然の分子構造を有し、さらに細菌の増殖を助ける栄養素を自然に含むこともある。しかし、スラッジは通常単に脱水されて廃棄され、スラッジ物質は古典的なＭＢＢＲキャリヤ（通常プラスチック製）とは組成が全く異なるため、スラッジがＭＢＢＲキャリヤ要素としてうまく使用できることは全く予想外であった。さらに、廃水処理スラッジでは、通常、コストの観点から正当化できる点まで（脱水および乾燥に時間がかかり、エネルギーを使用するため）脱水されるだけである。なぜ、本発明の乾燥スラッジ粒子は、通常の廃水処理施設では見つからないのか。有機および無機含有量を有するスラッジを乾燥する場合、乾燥スラッジ粒子の特性は、廃水処理プロセスで通常使用される湿式または脱水スラッジのいずれとも実質的に特性が異なることが見出された。
【００２２】
スラッジは、液体水、有機固体および無機固体を含む半固体スラリーであり、水および／または廃水処理中の液体から固体を分離することに起因するが、これらに限定されるものではない。スラッジを十分な程度に脱水することにより、その構造的完全性は、その主要構造成分を溶解することなく、またはミクロ粒子にせん断されることなく、その形状をエアレートされた、および／または混合された水容積に維持するのに十分なほど強くなることがわかった。したがって、本発明では、脱水スラッジから製造されたキャリヤが、ＭＢＢＲプロセスにおけるキャリヤとして使用される。それによって、プラスチック加工およびプラスチック材料を回避することができ、その結果、実質的な環境利益およびキャリヤ媒体のコストの有意な低下の両方がもたらされる。
【００２３】
１つの実施形態において、移動床バイオフィルム反応器（ＭＢＢＲ）中にバイオフィルム２を担持するバイオキャリヤ１であって、キャリヤは脱水スラッジを含む粒子である。
【００２４】
工業および都市の廃水処理施設は、生物学的または物理化学的プロセスから発生するかどうかにかかわらず、スラッジとも呼ばれる固体を生産する。
【００２５】
スラッジは、有機固体廃棄物および／または他の生物材料を扱う有機固体処理プラントでも発生する可能性がある。このようなプラントの例には、ガス製造のための嫌気性消化槽、微生物が酸素の非存在下で生分解性物質を分解する処理業者の集合体が含まれる。それは、産業、農業または家庭目的で廃棄物の管理または再生可能エネルギーの生産に使われる。
【００２６】
一実施形態では、脱水スラッジは、水精製プロセスまたは有機固体処理プロセスからのスラッジから構成される。
【００２７】
スラッジの源には、限定されるわけではないが、地方自治体の廃水処理施設からの一次スラッジ、地方自治体の、もしくは産業廃水処理施設からの二次スラッジ、または地方自治体の、もしくは産業廃水処理施設での消化された一次、二次もしくは三次スラッジが含まれる。
【００２８】
１つの実施形態において、スラッジは、地方自治体の、もしくは産業廃水処理プロセスからの一次、二次もしくは三次スラッジ、またはそれらの任意の組合せおよび／または有機固体処理プロセスからの消化されたスラッジである。１つのさらなる実施形態では、スラッジは、嫌気性または好気性消化器で消化されている。
【００２９】
スラッジ、下水スラッジ、生物学的スラッジまたは細菌が産生するバイオマススラッジは、天然の副産物または廃棄物であり、注意を払って処分する必要がある。したがって、安価な原料を構成することができ、それによって、ポリエチレンおよびポリプロピレンのような人工合成材料の業界標準を利用する場合と比較して、ＭＢＢＲプロセスのコストを著しく減少させることができる。それは細菌がつくる天然の二重産物であるので、環境中に偶然失われた場合にも自然に生分解される。実際、多くの国では、余剰スラッジは、農地で栄養源として利用されている。
【００３０】
図１に、産業的に活性なスラッジを脱水して作製したこのようなバイオキャリヤ１要素の顕微鏡像を示す。図２には、消化された地方自治体のスラッジを脱水してできたバイオキャリヤ要素の顕微鏡像を示す。明らかなように、非常に異なる種類のスラッジは、ＭＢＢＲバイオキャリヤであることに適した粒子を尚形成することができ、より多くの例が以下に挙げられる（図１３のように）。これを以下にさらに詳細に示す。
【００３１】
スラッジを脱水すると、その表面も粗くなり、バイオフィルムの付着に理想的となり、小区画または不規則性を形成し、有効な微生物の付着および成長を促進する。可能な限り高い活性表面積を確保し、良好なエアレーションおよび／または水容積中のバイオキャリヤ１の混合を有するために、脱水スラッジを、一定の重量範囲内にあるべき粒子に形成することができる。乾燥スラッジ粒子は、キャリヤ粒子および精製した液体の固液分離のために十分な沈降特性を維持すると同時に、その構造的完全性を維持するために、特定の最小粒子質量が必要とされる。粒子の沈降速度は、満足のいく方法で水容積中でエアレートおよび／または混合することができるのに十分低いが、同時に、水容積中で迅速に沈降するのに十分に高い必要がある。図１２および実施例５から導かれるように、最適重量は、実施例５で決定された最適粒子沈降速度に基づいて、０．１〜１００ｍｇ、好ましくは０．５〜３０ｍｇの範囲にある。
【００３２】
１つの実施形態において、粒子は、０．１〜１００ｍｇ、好ましくは０．５〜３０ｍｇの重量を有する。
【００３３】
バイオキャリヤ１の特性は、その体積質量密度にも関係している。それは、水中に沈むのに十分高い必要がある。しかしながら、それは、エアレーションおよび／または混合時にバイオリアクター１０容積中で懸濁液中で自由に流動するのに十分に低いことも必要である。所定の温度および大気圧で既知密度のエタノール（９９．９体積％）を用いて、適切なバイオキャリヤ１粒子の容量質量密度を測定した。バイオキャリヤ１粒子は、まず空気中（Ａ）、次に液体中（Ｂ）で秤量した。次に、実施例２にさらに記載したように、固体バイオキャリヤ１粒子δｐの体積質量密度を計算した。図１２および実施例２に由来するように、最適な体積質量密度は、１．０１〜２．５ｇ／ｃｍ３、好ましくは１．０２〜１．８ｇ／ｃｍ３の範囲である。
【００３４】
１つの実施形態において、粒子は、大気中で粒子を秤量し、次いで２０℃および１気圧でエタノール（９９．９体積％）中で測定すると、１．０１〜２．５ｇ／ｃｍ３、好ましくは１．０２〜１．８ｇ／ｃｍ３の体積質量密度を有する。
【００３５】
しかし、バイオキャリヤ１要素の粒子サイズおよび形状は、また、沈降特性ならびにエアレーションおよび／または機械的混合時に液体中で自由に流れるバイオキャリヤ１要素の能力に影響を及ぼすであろう。バイオキャリヤ１粒子の沈降速度が高すぎる（最大沈降速度、Ｖｍａｘを超える）場合、少なくとも非常に高いエネルギー強度のエアレーションまたは混合を用いずに、バイオリアクター１０内の懸濁液中のエアレーションおよび／または混合を通して粒子を懸濁液中に保持することは不可能であろう。同時に、バイオキャリヤ１粒子のサイズは、これが低い沈降速度をもたらすので、小さすぎることはできず、これは、図６および８に示したように、比重依存性相分離器１６におけるバイオキャリヤ１の沈降を妨げるであろう。図７に示すように、相分離器１６でプロセスを操作する場合、沈降速度は極めて重要ではないが、ここでも、小さすぎる粒子径は不利である。スクリーン１５ａ／ふるい１５ｂ／フィルター１５ｃ／膜１５ｄ開口部は、結果としての閉塞リスクの増加と同様に、低いスクリーン１５ａ／ふるい１５ｂ／フィルター１５ｃ／膜１５ｄ処理量でバイオキャリヤ１を保持するために小さくなければならないからである。本発明では、落下球粘度計実験で沈降速度を測定した。実施例３では、図１２にまとめたが、脱水した地方自治体の消化スラッジ、脱水食品廃棄物バイオマスおよび再循環したＰＶＣ  （ポリ塩化ビニル）など、粒子塊の関数として、多数の異なる粒子塊および材料について、落下速度を測定した。実施例５で決定した最適沈降速度は、０．０２ｍ／ｓ〜０．４ｍ／ｓ、好ましくは０．０５ｍ／ｓ〜０．２ｍ／ｓの範囲にあり、従って最適粒子質量範囲は、図１２から決定できることが見出された。
【００３６】
ＭＢＢＲプロセスで使用するための最適な沈降速度範囲の下限を決定するために、広範囲の測定した沈降速度（実施例３に従って測定した場合、０．１、０．１５、０．２０、０．２５および０．３０ｍ／ｓ）を有する粒子を、５つの別々のバルク体積中に蓄積し、ＭＢＢＲプロセスで試みた。沈降速度特性が０．０１および０．０３ｍ／ｓのバイオリアクター１要素を含むバイオリアクター１０は、それぞれキャリヤ要素の７５および５０％を失い、一方０．０５ｍ／ｓの沈降速度特性を持つキャリヤバイオリアクター１要素を含むバイオリアクターは、実施例５に従い、バイオキャリヤ１要素の１０％を失ったことが見出された。
【００３７】
ＭＢＢＲプロセスで使用するための最適な沈降速度範囲の上限を決定するために、広範囲の測定された沈降速度（実施例３に従って測定した場合、０．１、０．１５、０．２０、０．２５および０．３０ｍ／ｓ）を有する粒子を、５つの別々のバルク体積中に蓄積し、体積の１５％に相当する同じバルク体積内で同じ沈降速度を有する粒子とした。通気量の上部で採取した水試料中の充填率を測定することにより、どのような粒子沈降速度で見ることができ、上部から採取した試料中の充填率は５％未満であった。この沈降速度は、実施例３のように測定し、実施例５に従って決定した場合、０．２ｍ／ｓと決定された。
【００３８】
したがって、１つの実施形態では、粒子は、２０℃および１気圧で変性エタノール（９９．９体積％エタノール）中の０．０２ｍ／ｓ〜０．４ｍ／ｓ、好ましくは０．０５ｍ／ｓ〜０．２ｍ／ｓの範囲の沈降速度を有する。
【００３９】
実施例４でさらに述べたように、バイオキャリヤ１要素のサイズは、落下球粘度計実験から外挿することができた。これは、図１３に種々の体積質量密度を有する種々の物質についてまとめたものである。本発明における公称粒子径（Ｄ）は、非球形バイオキャリヤ１要素と同じ体積を有する球の直径と呼ばれる。バイオキャリヤ１要素は一般にある程度不規則に成形されているので、公称粒子径（Ｄ）は適当な定義である。
【００４０】
ＭＢＢＲプロセスに適したバイオキャリヤ１要素は、公称直径０．５〜１０ｍｍ、好ましくは０．７〜７ｍｍ、またはさらに好ましくは１〜４ｍｍの材料単位であり、その表面に微生物がバイオフィルム２を形成することができ、懸濁、移動を保ち、汚染物質から処理される液体容積に保持することが可能な表面を有し、上記で決定され、実施例４に示す最適な沈降速度範囲から最適な公称粒径範囲を決定することができる図１３に示すように、材料単位である。
【００４１】
したがって、１つの実施形態において、粒子は、０．５〜１０ｍｍ、好ましくは０．７〜７ｍｍ、さらに好ましくは０．９〜４ｍｍの公称直径を有する。
【００４２】
細菌とバイオキャリヤ１表面との間でより強い引力を形成する可能性のあるバイオキャリヤ１材料を用いると、細菌成長の速度を有意に高めることができる可能性がある。また、形成された分子間結合は、有意に強く、バイオキャリヤ１のエアレートされた体積中のバイオマスの剃りをより少なくする。
【００４３】
従来のＭＢＢＲキャリヤについては、細菌とポリエチレンのキャリヤ媒体表面との間の細菌の付着は、分子内結合の形成された強度と同様に、水素結合を可能にするキャリヤ材料と比較して低い。これに反して、スラッジ粒子は、溶液中でバイオフィルム２と水素結合および他の分子力を形成することができる分子構造を有する。これにより、微生物とキャリヤ表面との間のより強い引力が可能になる。同時に、スラッジ粒子は、スラッジ粒子上の微生物成長をさらに助ける水中に溶解される栄養素を含み得る。
【００４４】
理論に拘束されることなく、これが、図１６に示すように、従来のＭＢＢＲキャリヤと比較して、バイオリアクター１０において短時間後に観察されたバイオキャリヤ１上の微生物成長の高い比率に寄与していると仮定することができる。図１６は、１種類のバイオキャリヤ１要素を利用した１５０日間の操作中のバイオリアクター１０中の流入および流出可溶性ＣＯＤ濃度の結果を示す。本発明のバイオキャリヤ１については、安定した可溶性ＣＯＤ除去（９０％を超える）が、操作のわずか５日後に達成され得、一方、従来のＨＤ−ポリエチレンプラスチック媒体を使用する場合、湿潤が生じた後に、安定かつ高いＣＯＤ除去を得るのに１０〜１５日もかかる可能性があることが例示されている。
【００４５】
図３および４は、ＭＢＢＲプロセスバイオリアクター１０中でのエアレーションによってバイオキャリヤ１を懸濁状態に保った後に、バイオキャリヤ１要素表面上にバイオフィルム２の形態で成長した生物学的に活性な微生物の２つの異なる例を示す。リアクター１０において、バイオキャリヤ１要素上で成長する微生物は、バイオリアクター１０に供給されている廃水を処理している。
【００４６】
本発明のバイオキャリヤ１のもう一つの利点は、水と接触させたときのスラッジ粒子の軟化であると見出された。これは、水中で不活性な硬質材料から作られている従来のＭＢＢＲキャリヤとは異なり、他のキャリヤまたは硬い表面からの擦過からバイオフィルム２を保護することができる保護された表面を有することから恩恵を受ける。代わりに、本発明では、水への長期曝露によって軟化したバイオキャリヤ１間の衝突がそれほど過酷ではなく、それによってより少ないバイオフィルム２を削り取ることが見出された。また、バイオキャリヤ１要素の小さな粒径は、サイズがはるかに大きい伝統的なＭＢＢＲキャリヤと比較して、低い衝撃衝突に大きく寄与する。これらの要因が組み合わさる結果、保護された表面領域の必要がなくなり、代わりに、バイオキャリヤ１が高い総活性表面積しか持たないことを可能にし、それによってプラスチック加工を用いて特定の形状および形態を作製する必要がなくなる。
【００４７】
バイオキャリヤ１要素は、実施例６によると、０〜５０重量％、より好ましくは２〜４０重量％またはさらにより好ましくは５〜３０重量％の水分含有量を有していてもよい。３０重量％より高い水分含有量が可能であり、なおＭＢＢＲ用途において有効なバイオキャリヤ１要素を有するが、製品の取扱いおよび貯蔵には問題が生じる可能性がある。また、より湿潤したバイオ粒子１の方が重量が高くなり、その結果、粒子を中心点で製造し、使用部位に輸送した場合、輸送コストが高くなる。しかし、局所使用については、乾燥もエネルギーを消費する工程であるため、逆が真実であり得る。なぜ、輸送を行わずに粒子を直接使用するのであれば、３５〜５０％の水分含有量が正当化されるかもしれない。
【００４８】
１つの実施形態において、バイオキャリヤ１粒子は、全質量基準で粒子の水分含有率として測定した場合、０〜５０重量％、より好ましくは２〜４０重量％またはさらにより好ましくは５〜３０重量％の間の水分含有量を含む。
【００４９】
廃水スラッジについては、無機成分と有機物成分の比率は、約１：１（乾燥重量）であり得る。しかしながら、異なるスラッジタイプについては、実施例３に見られるように、これは大きい程度に変動し得る。バイオキャリヤ１要素は、実施例６による乾燥質量基準での粒子の灰分含有率として測定した０〜９０％、好ましくは０．５〜６０％の無機含有量を含んでいてもよい。本発明によるＭＢＢＲで使用するためのバイオキャリヤ１要素の製造に適したスラッジ原料は、これらの要件を満たす。典型的には、より多量の無機物質を含む組成物は、粒子のより高い密度をもたらし、ＭＢＢＲプロセスでの使用に適している場合には、より小さな粒子を生じる。しかし、多孔質の無機材料も存在し、このような多孔質材料の混入は逆の効果を有する可能性があり、なぜ９０％までの無機含有量が可能であるかもしれない。また、無機材料には微量元素が含まれている可能性があり、バイオマス成長にプラスの影響を及ぼす。
【００５０】
１つの実施形態において、バイオキャリヤ１粒子は、乾燥質量基準で粒子の灰分含有率として測定した場合、０〜９０重量％、好ましくは０．５〜６０重量％の無機含有量を有する。
【００５１】
バイオキャリヤ１要素は、実施例６に従い、乾燥質量基準での粒子の灰分含有率として測定した１０〜１００％、好ましくは４０〜９９．５％の有機含有量を含んでいてもよい。有機物質は通常、無機成分よりも低密度である。有機材料はまた、バイオキャリヤ１の機械的強度を増加させる役割を果たす。さらに、粒子の表面上の無機物質と有機物質の混合は、速い成長速度とバイオフィルム２への水素結合を確実にする表面を提供する。したがって、少なくとも１０％の有機含有量が好ましい。
【００５２】
１つの実施形態において、バイオキャリヤ１粒子は、乾燥質量基準での粒子の灰分含有率として測定した場合、１０〜１００重量％、好ましくは４０〜９９．５重量％の有機含有率を有する。
【００５３】
ＭＢＢＲプロセスで使用すると、粒子は湿潤し、ゆっくりと軟化し始めるであろう。欠点であることに反して、より柔らかい粒子は、恐らく粒子の有機および無機内容物が粒子の表面に成長する微生物のための栄養素として使用されることに起因して、バイオフィルム２の成長を促進すると思われることが見出された。さらに、柔らかい粒子は、粒子間の衝突によるいかなる損傷も最小限にし、粒子上でのバイオフィルム２の成長をさらに容易にするようである。これにより、プラスチック材料上で達成された活性と比較して、生物活性の迅速な確立がもたらされる。剛性プラスチック粒子（実施例１１および図１６参照）と比較して、高い生物活性は、バイオキャリヤ１要素上で迅速に確立され、一方限定された生物活性のみが、プラスチック粒子上でゆっくりと確立される。これは、最もおそらく、より低い衝撃衝突を可能にする剛性プラスチック粒子と比較して、強い分子間結合による表面へのより強いバイオフィルム２結合、およびバイオキャリヤ１の粒子軟化によるより少ない摩損に起因する。
【００５４】
この実施例１６および図２２に加えて、生物活性は、従来のプラスチックＭＢＢＲキャリヤ要素と比較して、バイオキャリヤ１要素上でより早く確立され、このことは、バイオキャリヤ１がバイオフィルム２の確立により適した表面を有することを示すことが強調される。しかし、最終的な生物活性は、この場合、プラスチックキャリヤ要素が保護された表面を有するのと同様である。このことから、バイオキャリヤ１へのバイオフィルム２擦傷は有意ではないと結論づけられる。
【００５５】
ＭＢＢＲプロセスで使用すると、バイオキャリヤ１粒子密度もゆっくりと変化し、大部分は粒子の水分含有量の増加とその上のバイオフィルム２成長による。これは、コロニー形成およびせん断されたバイオキャリヤ１要素の沈降が調査される、実施例８に見ることができる。湿式および有意なバイオフィルム２成長にもかかわらず、沈降速度は、バイオキャリヤ１要素沈降速度が、ＭＢＢＲプロセスにおける適用時の特性の変化を考慮に入れるように選択されているため、ＭＢＢＲプロセスにおけるキャリヤ要素としての使用に適するのに尚十分に高いことが明らかである。
【００５６】
移動床バイオフィルム反応器（ＭＢＢＲ）は、ＭＢＢＲプロセスに適したキャリヤ要素を利用して、廃水などの液体を処理する方法と定義され、それは、１つもしくは数個のバイオリアクター１０体積および／またはキャリヤ要素が保持される帯域において、汚染物から精製される液体中で連続的または断続的に懸濁および移動状態に保たれる。ＭＢＢＲシステムは、エアレートおよび／または混合される少なくとも１つのバイオリアクター１０を含む。混合は、機械的撹拌と同じくらい簡単でよい。バイオリアクター１０体積において、バイオキャリヤ１が少なくとも１つのバイオリアクター１０内に保持されている場合、バイオキャリヤ１は、エアレーションおよび／または混合によって精製される液体中に、連続的にまたは断続的に、懸濁および移動状態に保たれる。それによって、保持されたバイオキャリヤ１０は、効率的な水の精製を可能にするバイオフィルム２の成長に大きく、適した表面を提供する。種々の体積または帯域のバイオリアクター１０の例を、図５に示し、５ａは１容量のバイオリアクター１０を示し、５ｂは２容量のバイオリアクター１０を示し、５ｃは２容量帯域のバイオリアクター１０を示している。
【００５７】
精製される液体は、一般に、処理される液体、廃水または流入液と呼ばれることがある。精製された液体は、処理された水、処理された液体または流出物と呼ばれることがある。保持された微生物によって分解される汚染物質には、主として、可溶性、コロイド状または粒子形態の有機、窒素およびリン成分が含まれる。しかし、微生物は、他の汚染物質にも同様に分解または適応する可能性がある。
【００５８】
１つの実施形態において、バイオキャリヤ１は、汚染物質からの液体を精製するためにＭＢＢＲプロセスにおいて使用され、ＭＢＢＲプロセスは、少なくとも１つのバイオリアクター１０を含むＭＢＢＲシステムを利用し、バイオリアクター１０は連続的または断続的にエアレートおよび／または混合され、少なくとも１つのバイオリアクター１０内にバイオキャリヤ１が保持され、バイオキャリヤ１は、連続的または断続的に、精製される液体のエアレーションおよび／または撹拌によって精製される液体中に懸濁および移動した状態で保持され、バイオキャリヤ１は、バイオフィルム成長２のための表面を提供する。
【００５９】
図５には、ＭＢＢＲプロセスに利用されるバイオリアクター１０の典型的な模式図が示されている。バイオキャリヤ１要素は、バイオリアクター１０内に展開され、ガスエアレーションおよび／または混合によって懸濁液中で自由に流動するように維持される。混合は、バイオリアクター１０内の水を機械的にかき混ぜるか、またはポンプで送り込むような多種多様な方法によって達成することができる。廃水は、バイオリアクター１０に、バイオキャリヤ１要素表面上で細菌を成長させるように、１つまたは複数の明確に定義された流入口から連続的にまたは連続的に供給される。バイオリアクター１０内の一定の保持時間の後、バイオリアクター１０内のバイオキャリヤ１要素を保持しながら、１つまたは複数の明確に定義された流出口１１を通して、精製された液体をバイオリアクター１０から連続的にまたは順次排出する。
【００６０】
この概略図には、バイオリアクター１０内にバイオキャリヤ１要素を保持する方法または装置の任意の種類を示すことは含まれない。
【００６１】
１つの実施形態において、バイオリアクター１０は、生物活性が促進される１つまたはいくつかの連結された体積または帯域と、精製される液体を提供するための１つまたはいくつかの流入口１１と、精製された液体を引き出すための１つまたはいくつかの流出口１２と、１つまたはいくつかのエアレーター（複数可）１３および／またはミキサー（複数可）１４とを含む容器である。
【００６２】
図６は、バイオキャリヤ１要素を使用するＭＢＢＲのための逐次操作の方法を示す。バイオリアクター１０を逐次操作で走行させることにより、バイオリアクター１０内のキャリヤ要素の大部分を保持することが可能である。図６の例では、充填局面中の廃水は、エアレーションおよび／または混合をオフに維持しながら反応器に供給される（ただし、実際には、エアレーションおよび／または混合が供給中にオンになることは珍しくない）。次に、エアレーションおよび／または混合をオンにして、バイオキャリヤ１要素が懸濁において自由に流れるように保持し、バイオキャリヤ１要素上に成長する活性バイオフィルム２が、好気性、嫌気性または無酸素条件のいずれかを利用して、廃水中の種々の汚染物を分解している。ある汚染物質の濃度が十分に低い場合、エアレーションおよび／または混合は、液体出口１２がまだ閉じている状態で、かつバイオキャリヤ１要素の特性のためにオフにされ、バイオリアクター１０の底部に速やかに沈降する。それは、沈降したバイオキャリヤ１要素レベルより上のレベルで精製液体を排出する最終相を可能にし、それによってバイオリアクター１０内にバイオキャリヤ１要素を保持する。精製された液体は、ポンプ輸送、重力流、デカンティング、および液体の連続抽出のための他の確立された技術によって抽出され得る。次いで、充填相を再び繰り返す（連続供給）か、または連続的（連続供給）し、続いて反応、沈降および排出局面を連続的方式で繰り返すことができる。
【００６３】
一実施形態では、精製された液体は、バイオリアクター１０から断続的に排出され、バイオキャリヤ１は、エアレーションおよび／または撹拌を順次不活化することによって精製された液体が排出されるときにバイオリアクター１０内に保持され、それによってバイオキャリヤ１がバイオリアクター１０体積内に沈降することを可能にし、沈降したバイオキャリヤ１の上方に存在する精製された液体を排出させる。
【００６４】
これは、逐次相分離モード、逐次モードまたは逐次操作と呼ばれる。
【００６５】
１つの実施形態において、エアレーションは断続的エアレーションであり；および／または混合は断続的である。
【００６６】
図７では、ふるい１５ａ、スクリーン１５ｂ、フィルター１５ｃまたは膜１５ｄを利用した連続供給およびエアレーションによる連続分離モードで実行するＭＢＢＲプロセスが見られる。このようなプロセスにおいて、ＭＢＢＲ反応器は連続的にエアレートされ、供給され、バイオキャリヤ１要素は、前記ふるい１５ａ、スクリーン１５ｂ、フィルター１５ｃまたは膜１５ｄを利用してバイオリアクター１０内に保持される。バイオキャリヤ要素１は、精製された液体から分離され、それによってバイオリアクター１９の内側に保持されて、コロニー形成されたバイオキャリヤ１要素をバイオリアクター１０の内側に保持する。
【００６７】
ふるい分け１５ａメッシュサイズは、ミリメートルメッシュサイズを意味する微生物成長を有するバイオキャリヤ１要素よりも当然小さくなければならない。このような小さなメッシュサイズは、懸濁液中のバイオリアクター１０内の自由に生息するかまたは凝集したバイオマス構築により容易に詰まる可能性があり、従って、逆流または他のタイプのふるい１５ａ洗浄が推奨される。
【００６８】
図８に示されるような他の分離器をまた利用することができ、相分離器１６が使用される。相分離器１６は、相間の密度の差を利用して、気体、液体、懸濁スラッジおよびバイオキャリヤ１要素相を分離することができ、それによってバイオリアクター１０内にバイオキャリヤ１要素を保持することができ、バイオキャリヤ１要素は最も重い相にある装置である。相分離器１６の一例は、Ｈｅｉｊｎｅｎ、米国特許第５，２３０，７９４号に記載されており、微生物成長を有するキャリヤ要素を精製した液体から分離し、それによってキャリヤ要素をバイオリアクター１０体積に保持する。
【００６９】
図８は、相分離器１６を利用した連続的エアレーションによる連続供給モードでのＭＢＢＲプロセス実行を示す。バイオキャリヤ１要素は、精製した液体および懸濁させた自由流動固体スラッジから重力によって分離され、それによってバイオリアクター１０の内側に保持される。
【００７０】
１つの実施形態において、ＭＢＢＲシステムは、バイオリアクター１０内にバイオキャリヤ１を保持するために、スクリーン１５ａ、ふるい１５ｂ、フィルター１５ｃ、膜１５ｄ、または相分離器１６をさらに含む。
【００７１】
１つの実施形態において、精製した液体は、バイオリアクター１０から連続的に排出され、ＭＢＢＲシステムは、バイオリアクター１０内にバイオリアクター１を保持するために、スクリーン１５ａ、ふるい１５ｂ、フィルター１５ｃ、膜１５ｄまたは相分離器１６をさらに含む。
【００７２】
これを、連続相分離モード、連続モードまたは連続操作と呼ぶ。
【００７３】
バイオリアクター１０にバイオキャリヤ１を保持するためにスクリーン１５ａ、ふるい１５ｂ、フィルター１５ｃ、または膜１５ｄを使用すると、懸濁したスラッジがより大きい程度に反応器内に蓄積し、フィルターの詰まりにつながる可能性があることが見出された。このように、このような問題が発生した場合には、連続相分離モードでの相分離器１６の利用または逐次相分離動作モードの利用が好ましいと思われる。
【００７４】
逐次動作は、粒子が懸濁状態に保たれず、バイオリアクター１０の底部に蓄積される期間をもたらす。しかし、コロニー形成されたバイオキャリヤ１粒子は、従来のＭＢＢＲキャリヤよりも付着せず、または詰まらず、容易に溶液中に再懸濁し得ることが見出された。
【００７５】
バイオキャリヤ１要素は、最終的に分解、崩壊、または損失される可能性があるので、時々粒子を再充填する必要があるかもしれない。操作のモード、粒子組成に依存して、粒子の分解の時間は変動し得、また再充填のための種々の戦略も利用される可能性がある。例えば、少量のバイオキャリヤ１粒子を非常に頻繁に、例えば毎日添加することができるか、またはより多量の粒子をより少ない頻度で、例えば毎日、毎週、毎月、毎年、もしくはさらに少ない頻度で添加することができる。バイオキャリヤがより高い速度で失われるプロセスについては、より断続的に粒子を再充填することが有益であろう。
【００７６】
１つの実施形態において、さらなるバイオキャリヤ１は、失われたかまたは消費された粒子を補充するために、バイオリアクター１０に定期的に、例えば毎日、毎週、毎月、またはさらには毎年再充填される。
【００７７】
しかし、バイオキャリヤ１粒子が最終的に崩壊するかまたは分界されるという事実は、課題とならない。なぜなら、この段階的なプロセスでは、消費されたバイオキャリヤ１は単に廃棄物懸濁スラッジの一部となり、廃水処理プラント下流でリサイクルまたは処理されるからである。
【００７８】
このように、１つの実施形態では、消費されたバイオキャリヤ１は、排懸濁スラッジの一部となり、水洗浄プロセスで、または廃水処理プラントで下流でリサイクルされる。
【００７９】
より大きな粒子がバイオリアクター１から逃れるように管理される場合には、ふるいまたはフィルターを用いて、このような失われた粒子を液体流のさらに下流で捕捉することができる。もしそうであれば、そのような捕獲された粒子を、バイオリアクター１０に戻し、再利用してもよい。
【００８０】
スクリーン１５ａ、ふるい１５ｂ、フィルター１５ｃ、または膜１５ｄを、バイオリアクター出口１２に設置して、図７に示すように、バイオリアクター１０の内側にコロニー形成されたバイオキャリヤ１要素を保持することもできる。ふるい１５ａメッシュサイズは、ミリメートルメッシュサイズを意味する微生物成長を伴うバイオキャリヤ１要素よりも当然小さくなければならない。このような小さなメッシュサイズは、懸濁液中のバイオリアクター１０内の自由に生息するかまたは凝集したバイオマス構築により容易に詰まる可能性があり、従って、逆流するか、または他のタイプのふるい１５ｂ洗浄を定期的に利用することが好ましい。
【００８１】
ＣＯＤおよびアンモニアを除去して廃水を処理するＭＢＢＲプロセスにおける活性バイオフィルム２キャリヤとしてのバイオキャリヤ１要素の性能を保証するために、ベンチスケール試験を、いくつかの構成で実施した。実施例８では、２種類のバイオキャリヤ１要素、産業的な活性化されたスラッジベースの、および消化された地方自治体のスラッジベースを、ＭＢＢＲプロセスに利用した。さらにリサイクルされたポリ塩化ビニル粒子（水中に沈む）を、ＭＢＢＲプロセスで使用して、スラッジベースのバイオキャリヤ１に関連するプラスチック材料として機能させた。実施例９および１０に見られるように、迅速なＣＯＤ除去は、非常に迅速に続き、実施例９では７日間で９０％まで、実施例１０では３日後にすでに５０％のＣＯＤ除去が生じ、その後１週間以内に９０％超のＣＯＤ除去に達した。これは、実施例１１のポリ塩化ビニル粒子と比較することができ、７日後にはわずか４５％のＣＯＤ除去に達し、２２日後にはそれ以上ＣＯＤを除去しなかった。これらの結果は、プラスチック材料が保護された表面領域を持たずにＭＢＢＲプロセスにおけるキャリヤ要素としての使用に適さないことを明らかに示した。また、実施例１６は、保護された表面領域を有する従来のＭＢＢＲキャリヤに対するバイオキャリヤ要素の比較を示す。図２２は、バイオキャリヤ１を利用したより迅速なＣＯＤ除去を明確に示している。このように、バイオキャリヤ１粒子は、保護された表面領域を有するプラスチック粒子および従来のプラスチックＭＢＢＲキャリヤと比較して、非常に速く活性化することが明らかである。
【００８２】
実施例１２では、図１４および１７に見られるように、バイオキャリヤ１を使用する単一の反応器において、ＣＯＤ除去およびアンモニア除去を同時に促進することができることも示されている。
【００８３】
実施例１３は、バイオキャリヤ１を用いた２段階反応器におけるＣＯＤ除去およびアンモニア除去を示す。２段階システムにより、９５％可溶性ＣＯＤ除去および９８％アンモニア除去が達成された。
【００８４】
実施例１４は、地方自治体の消化スラッジに基づくバイオキャリヤ１要素を用いて同様の結果が達成されることを確認する。
【００８５】
実施例１５では、バイオキャリヤ１は、逐次および連続操作モードの両方の間、ＭＢＢＲプロセスにおいて使用される。ここでは、連続および逐次モードでＭＢＢＲプロセスを実行すると、同じ反応器におけるＣＯＤおよびアンモニア除去が達成できることが示される。図２１に見られるように、一定のエアレーションを利用する代わりに逐次相分離モードでバイオリアクター１０を操作することは、１段階反応器でＣＯＤを同時に除去する場合、より安定な硝化プロセスであった。逐次相分離は、バイオキャリヤ１要素を保持しながら、懸濁液中のバイオマスの除去を確実にした。バイオリアクター１０内にバイオキャリヤ１要素を保持するためにふるいを利用する連続相分離は、バイオキャリヤ１要素上のバイオフィルム２の硝化能力を妨げる懸濁したバイオマスの有意により多くを保持する傾向がある。逐次相分離モードでは、可溶性ＣＯＤを９０％超除去し、一方同時にアンモニアを効果的に除去した。
【００８６】
図９では、本発明のバイオキャリヤ１を、水処理プロセス列内の種々の位置に組み込んで、プロセス列の性能を高め、向上させることができることも想定される。また、本発明のバイオキャリヤ１は、他の処理工程、例えば、粒子がバイオフィルム２成長のためのより大きな表面積を可能にする嫌気性である工程において利用することができることが想定される。
【００８７】
図１０および１１に、バイオキャリヤ１要素の製造の可能な経路の模式図を示す。図１０は、バイオキャリヤ１要素の製造方法を示し、例えば、一次または二次スラッジであり得るあらゆる種類の廃水処理プラントからのスラッジの可能性がある。一次および二次スラッジの両方は、バイオキャリヤ１要素製造のための原料として直接利用することができ、または例えば、消化された一次スラッジ、消化された二次スラッジまたはそれらの任意の組み合わせをバイオキャリヤ要素製造のための原料として利用することができるバイオガス製造のためにさらに消化することができる。
【００８８】
バイオキャリヤ１の製造に局所的スラッジを用いることにより、バイオキャリヤ１の水処理プラントへのコストのかかる輸送が回避され得る。さらに、バイオキャリヤ１は、スラッジが特定の水処理プロセスから収集されるので、水精製プロセスにおけるスラッジと非常に良好な整合である可能性が最も高く、これは、良好な成長特性を保証するはずである。また、バイオキャリヤ１は貯蔵または輸送する必要がないため、スラッジをより少ない程度で乾燥させることができ、それによって時間が節約され、エネルギーが保存され得る。そのため、いくつかの環境的および経済的利益の両方が提供される。
【００８９】
図１１では、バイオキャリヤ１要素の製造のための模式図、脱水されたスラッジ基材が廃水処理プラント施設で生産され、おそらく脱水された後、バイオ粒子１が製造される集中生産施設に輸送される。
【００９０】
中心製造設備はまた、水処理プラントでのバイオキャリヤ１製造装置の必要性を回避するなどの利点を提供するであろう。さらに、中央施設は、バイオキャリヤ１製造方法において有用であり得る、いくつかの異なる種類のスラッジまたは任意の添加剤を有することができる。
【００９１】
製造プロセスでは、種々の種類のスラッジ原料（どの種類が廃水処理プラントの構成およびどのような技術を現場で利用するかに依存する）を、１つまたはいくつかの異なる技術、例えば、限定されるものではないが、沈降技術、遠心分離技術、ハイドロサイクロン技術、溶存空気浮遊技術またはフィルター加圧技術を用いて、脱水されたスラッジ中の総固形分含有量が５〜６０重量％またはより可能性の高い１０〜４０重量％またはさらに可能性の高い１０〜３０重量％に達する工程で、１つまたはいくつかの工程で任意にさらに脱水する。
【００９２】
スラッジは、工程（ｉ）で脱水されて、例えば、しかし限定されずに、１つ以上のスラッジ脱水技術、例えば、しかし限定され；薄層乾燥、ベルト乾燥、ドラム乾燥、円盤乾燥、垂直方向乾燥、太陽乾燥、またはそれらの任意の組み合わせを利用して、６５重量％超、またはより好ましくは８０重量％を超える、さらにより好ましくは９０重量％を超える全乾燥固形分含有量に達する。
【００９３】
次いで、脱水スラッジは、工程（ｉｉ）において、例えば、しかし限定されずに、製粉、フライス加工、破砕、切断、ペレット化または顆粒化によって、粒子に形成される。
【００９４】
１つの実施形態において、バイオキャリヤ１の製造方法は、（ｉ）総乾燥固形分含有量が６５重量％超、好ましくは８０重量％超、またはより好ましくは９０重量％超までスラッジを脱水し；および（ｉｉ）脱水したスラッジを粒子に形成する工程を含む。
【００９５】
スラッジは、例えば薄層乾燥、ベルト乾燥、ドラム乾燥、減圧乾燥、ディスク乾燥、垂直トレイ乾燥、太陽乾燥またはこれらの任意の組み合わせのような廃水処理プラントで頻繁に利用可能であり得るかまたは利用可能であり得ない既知の最新のスラッジ乾燥技術を利用することによるスラッジ乾燥技術を含むが、これらに限定されない技術を用いて脱水される。脱水は、バイオキャリヤ１要素がＭＢＢＲプロセスにおいてキャリヤ要素として利用されるのに十分な高い機械的強度と体積質量密度を得るために行われる。
【００９６】
１つの実施形態において、工程（ｉ）の脱水は、薄層乾燥、ベルト乾燥、回転ドラム乾燥、ディスク乾燥、垂直方向乾燥、太陽乾燥、真空乾燥、流動床乾燥機、およびそれらの任意の組み合わせからなる群から選択される１つまたはいくつかのスラッジ脱水技術を利用する。
【００９７】
脱水スラッジは、製粉、フライス加工、破砕、切断造粒、押出、プレスもしくはペレット化、またはこれらの任意の組み合わせを含むがこれらに限定されない、従来の技術水準を使用して粒子に形成される。小粒子の生産は、細菌があるバルク体積のバイオキャリヤ１要素中で成長するための大きな表面積をもたらす。また、産生されたバイオキャリヤ１要素の沈降速度範囲が最適であることを確認する。
【００９８】
１つの実施形態において、粒子は、工程（ｉｉ）において、製粉、フライス加工、切断、粉砕、ペレット化、顆粒化、押出またはプレスによって形成される。
【００９９】
１つの実施形態において、工程（ｉ）および（ｉｉ）は、乾燥および脱水スラッジを機械的に粒子形態に形成する両方の技術、例えば回転ドラム乾燥を用いて、同時に行われる。
【０１００】
次いで、形成された粒子を工程（ｉｉｉ）で選択して、バイオリアクター１０の作動に適した沈降速度を有するバイオキャリヤ１要素を、操作モードで、ふるい分け、スクリーニング、空気分類、比重分離またはそれらの任意の組合せを含むがこれらに限定されない技術を利用して作製する。
【０１０１】
１つの実施形態において、製造方法はさらに、以下の工程を含む：
（ｉｉｉ）工程（ｉｉ）からの粒子を特性評価し、および特性評価に基づいて、ＭＢＢＲ工程においてバイオフィルム２を担持する際に使用するためのバイオキャリヤ１を選択する工程。
【０１０２】
１つの実施形態において、前記選択されたバイオキャリヤ１は、以下の属性の少なくとも１つを有する：
公称直径０．５〜１０ｍｍ、好ましくは０．７〜７ｍｍ、さらに好ましくは０，９〜４ｍｍ；
空気中で、次いでエタノール（９９．９体積％）中で２０℃、１気圧で秤量して測定するとき、容量質量密度１．０１〜２．５ｇ／ｃｍ３、好ましくは１．０２〜１．８ｇ／ｃｍ３；
０．１〜１００ｍｇ、好ましくは０．５〜３０ｍｇの重量。
【０１０３】
１つのさらなる実施形態において、前記選択されたバイオキャリヤ１は、以下の属性の少なくとも１つを有する：
２０℃および１気圧での変性エタノール（９９．９体積％エタノール）中の０．０２ｍ／ｓ〜０．４ｍ／ｓ、好ましくは０．０５ｍ／ｓ〜０．２ｍ／ｓの範囲の沈降速度；
粒子の乾燥質量基準のパーセンテージによって灰分含有量として測定される０〜９０重量％、好ましくは０．５〜６０重量％の無機物含有量；および
粒子の総重量によって計算される０〜５０重量％、より好ましくは２〜４０重量％またはさらにより好ましくは５〜３０重量％の水分含有量。
【０１０４】
効率的な製造選別方法の使用を可能にするために、脱水したスラッジ粒子を、沈降速度、無機含有量および／または水分含有量のような属性について、分離された特性化ステップにおいて選択することができる。次いで、選択された基準内に入るスラッジ粒子を、サイズおよび／または重量のような属性を考慮して特徴付けてもよい。これにより、適切な沈降速度、無機物含有量および／または水分含有量を有する粒子を、サイズまたは重量基準を通して選別することが可能になる。
【０１０５】
１つの実施形態では、２０℃および１気圧での変性エタノール（９９．９体積％エタノール）中の０．０２ｍ／ｓ〜０．４ｍ／ｓ、好ましくは０．０５ｍ／ｓ〜０．２ｍ／ｓの範囲の沈降速度を有するバイオキャリヤ１が、選別のためのサイズおよび／または重量パラメータの参考として使用され、したがって、適切な沈降速度を有する粒子がサイズまたは重量基準を通して選別されることを可能にする。
【０１０６】
公称の直径またはサイズ、体積質量密度または重量のような基準による選別の場合、非常に有効な産業選別技術、例えばふるい分け、スクリーニング、空気分類、および比重分離、またはそれらの任意の組合せを利用することができる。
【０１０７】
１つの実施形態において、粒子は、ステップ（ｉｉｉ）において、ふるい分け、スクリーニング、空気分類、および比重分離、またはそれらの任意の組み合わせからなる群から選択される技術によって特徴付けられる。
【０１０８】
選択段階の後、バイオキャリヤ１要素は、生物学的処理プロセスにおいてバイオフィルム２キャリヤとして機能するために、廃水処理プラントにおける二次生物処理工程に戻すことができる。
【０１０９】
バイオキャリヤ１要素はまた、生物学的処理プロセスにおいてバイオフィルム２キャリヤとして機能するために、局所的な場所で使用するために中央化された施設から輸送されてもよい。
【０１１０】
特徴付けおよび選択は、特に適用の性質に適した粒子を選択する機会を提供する。例えば、実施例１２において、ＣＯＤ除去は、同じバイオリアクター１０においてアンモニア除去と組み合わせられ、これは、流入物中の高いＣＯＤ負荷のために、有意なバイオフィルム２付着をもたらす。このような場合、大量の付着したバイオフィルムは、コロニー形成されたバイオキャリヤ１の沈降速度を低下させるため、より大きな重いバイオキャリヤ１要素を使用することが有利であり得る。実施例１３において、ＣＯＤ除去は、既に第１のバイオリアクター１０において実施されており、これは、アンモニア除去のみが第２のリアクターにおいて直列に実施されることを意味する。ここでは、付着したバイオフィルム２の量が有意に低くなり（主に硝化バイオフィルム２）、それによってバイオキャリヤ１要素の沈降速度が同程度に低下しないため、より軽く小さいバイオキャリヤ１要素を使用してもよい。
【０１１１】
異なるスラッジは、わずかに異なる特性をバイオキャリヤ１に与えるであろう。例えば、高い無機含有量を有するスラッジは、そのより高い密度のために、おそらく、適当なＭＢＢＲ特性を有するより小さな粒子を生成するであろう。そのため、特定の用途に適したスラッジが選択される場合がある。選択プロセスはまた、バイオリアクター１０、またはバイオリアクターに類似したエアレートおよび／もしくは混合された容器のようなエアレートおよび／または混合された容器で直接行うこともできる。つまり、広範囲の粒子（ＭＢＢＲには不適なものもある）を加えると、粒子が軽すぎる／小さすぎると洗い流され、一方重すぎる／大きな粒子は沈むだろう。粒子は湿潤し始めるであろうし、そのため粒子はすぐに柔らかくなり、中央施設からの輸送に適さなくなる。これが局所的施設で代わりに行われる場合、場合によってはＭＢＢＲバイオリアクター１０でも、粒子が小さすぎると、粒子が添加された際に、フィルターを詰まらせるか、または精製プロセスにピーク負荷を加える危険性がある。同様に、バイオリアクター１０の底部に蓄積された余剰スラッジは、精製される水中の利用可能な酸素含有量を減少させる可能性があり、これも成長を遅らせる可能性がある。そのため、粒子を湿らせる前に、特徴付けおよび選択プロセスを有することが好ましい。
【０１１２】
１つの実施形態において、選択工程（ｉｉｉ）は、連続的もしくは断続的にエアレートされ、かつ／または連続的もしくは断続的に混合されたバイオリアクター１０において行われ、ここで、特性評価基準よりも遅い沈降速度の粒子は廃棄され、
液体は、バイオリアクター１０から断続的に取り出され、特徴付け基準に適合するバイオキャリヤ１は、エアレーションおよび／または撹拌を逐次的に不活性化することによって精製された液体が引き出されたときに、バイオリアクター１０に保持され、それによって、特徴付け基準に適合するバイオキャリヤ１がバイオリアクター１０に沈殿することを可能にし、沈殿したバイオキャリヤ１の上に存在する沈殿するには小さすぎるかまたは軽い粒子と共に液体を引き出す、または
液体がバイオリアクター１０から連続的に取り出される場合、バイオリアクター１０は、スクリーン１５ａ、ふるい１５ｂ、フィルター１５ｃ、膜１５ｄまたは相分離器１６をさらに含んで、バイオキャリヤ１を保持して、バイオリアクターに定着する特徴付け基準に適合し、沈降したバイオキャリヤ１の上に存在するように、粒子が小さすぎるか、または軽すぎることを伴って液体を排出させる。
【０１１３】
スラッジは、脱水工程の前に脱水してもよい。これは、例えば、スラッジを中心製造設備に輸送する場合には、スラッジの過剰な容積および重量を避け、結果としてコストおよび環境への影響を高めるために好ましい。通常、スラッジは約１５〜３０％の総固形分量まで脱水されるが、１０〜４０％、さらには５〜５０％のようなより広い範囲が、バイオキャリヤ製造法に働くであろう。
【０１１４】
１つの実施形態において、スラッジは、脱水工程（ａ）において、脱水工程（ｉ）の前に、５〜５０重量％、好ましくは１０〜４０重量％、またはより好ましくは１５〜３０重量％の総固形分含有量に達するように脱水される。
【０１１５】
利用できる複数の異なる脱水技術があり、種々の技術は種々の利点を提示する。たとえば、空間および水の処理能力が可能である場合、沈降技術が最適であろう。しかしながら、脱水工程の足跡が小さくなければならず、かつ全体を通して高くなければならない場合には、遠心分離またはフィルタープレスのような技術が好まれることがある。
【０１１６】
１つの実施形態において、工程（ａ）における脱水は、沈降技術、遠心分離技術、ヒドロサイクロン技術、溶存空気浮遊技術、およびフィルター加圧技術からなる群から選択される１つまたはいくつかの異なる技術を使用することを利用する。
【０１１７】
示されているように、ほとんどのスラッジ型は、本発明のバイオキャリヤ１と適合する。しかし、バイオ成長を支えることができない有害な化学スラッジ、または主に砂であるスラッジ堆積物のような、ある種のスラッジタイプは、バイオキャリヤ１の製造にはあまり適さない場合がある。このような場合には、異なる種類のスラッジを混合し、スラッジを適当なものにするか、または１種もしくは数種の添加剤を添加し、スラッジ中に混合することができる。高度に毒性のスラッジなど、ある種のスラッジは単に避けることができるかもしれない。
【０１１８】
有機または無機成分のような添加剤を用いて、脱水スラッジの体積質量密度を変化させることができる。繊維状成分を用いて、バイオキャリヤ１の機械的強度を増大させることができる。バイオマスの成長を促進するために、栄養素またはミネラルを添加してもよい。添加物は、本発明によるバイオキャリヤ原料に添加することができ、バイオキャリヤ１要素質量の５０％以下、好ましくは３０％以下またはさらに好ましくは２０％以下を構成することができる。５０％を超える高い量は、技術的および／または経済的観点から有益ではない。
【０１１９】
スラッジの種類および添加剤の混合は、スラッジが脱水される前に行うことが好ましい。
【０１２０】
１つの実施形態では、脱水工程（ｉ）の前に、１つまたはいくつかの添加剤が添加され、スラッジ中に混合され、添加剤（複数可）は有機または無機成分であり、脱水したスラッジの体積質量密度に影響を及ぼし、バイオキャリヤ１の機械的強度を増加させる繊維状成分、および／またはバイオマス成長を促進する栄養素もしくはミネラル；ならびに／あるいは脱水工程（ｉ）の前に、異なる種類のスラッジが混合工程（ｂ）で混合される。
【０１２１】
本発明を、具体的な実施形態（複数可）を参考にして上述したが、ここに示される特定の形態に限定されることを意図していない。むしろ、本発明は、添付した特許請求の範囲によってのみ限定され、上に特定した以外の他の実施形態も、例えば上記とは異なる、これらの添付した特許請求の範囲内で等しく可能である。
【０１２２】
特許請求の範囲において、「含む（ｃｏｍｐｒｉｓｅｓ）／含む（ｃｏｍｐｒｉｓｉｎｇ）」という用語は、他の要素または工程の存在を除外するものではない。さらに、個々に記載されているが、複数の手段、要素または方法の工程は、例えば、単一のユニットまたは処理装置によって実施されてもよい。さらに、個々の特徴は、種々の請求項に含まれてもよいが、これらは、場合によっては有利に組み合わせられてもよく、異なる請求項における包含は、特徴の組み合わせが実行可能ではない、かつ／または有利でないことを意味しない。さらに、単数の参照は、複数を除外しない。「１つの（ａ）」、「１つの（ａｎ）」、「第１の」、「第２の」などの用語は、複数を排除しない。特許請求の範囲の引用符号は、単に明確な例として提供されるものであり、いかなる方法においても特許請求の範囲を何ら限定するものと解釈してはならない。
【実施例】
【０１２３】
以下の実施例は単なる例であり、本発明は添付の特許請求の範囲によってのみ限定されるため、決して本発明の範囲を限定することを解釈されるべきではない。
【０１２４】
実施例１：実施例で利用されるキャリヤ要素の材料および製造方法
多くの種々の種類のスラッジおよび他の廃棄物原料を、以下に従い、キャリヤ要素の製造に利用した。
１．局所的な廃水処理プラントから供給される産業脱水活性（二次）スラッジ
２．局所的な廃水処理プラントから供給される自治体の脱水消化（一次＋二次）スラッジ
３．廃水処理プラントから供給される自治体の脱水一次＋二次スラッジ（供給源１）
４．廃水処理プラントから供給される自治体の脱水活性（二次）スラッジ（供給源２）
５．食品の生産者から供給される乾燥食品廃棄物
６．リサイクルされたポリ塩化ビニル（ＰＶＣ）粒子
【０１２５】
１〜４からの脱水したスラッジケークを、６４〜９５重量％の間で変化する最終全乾燥固体含有量に達するまで、７０℃のオーブン中で乾燥させた。乾燥したケークを粉砕ミルに供給して、粒子を形成させ、次いで粒子を異なる比率でふるい分けして、それらの間の質量および粒子サイズに一定の変動があるようにした。１からのふるい分けした粒子を図１に示し、２からのふるい分けした粒子を図２に示す。
【０１２６】
４からの脱水したスラッジケークを、スラッジ乾燥機のパイロットスケール版で処理した。この工程で、スラッジケークは、６４〜９５重量％で変動する乾燥固体の種々の水分含有量になるように紐状に均等に乾燥させることができた。乾燥した紐をグラインダーに供給して粒子を形成させ、次いで粒子を種々の比率でふるい分けして、それらの間の質量および粒子サイズに一定の変動をもたせた。
【０１２７】
さらに、スラッジベースの粒子に関連して使用して、他の廃棄物を試験した。供給者から受け取った粉砕した乾燥食品廃棄物およびリサイクルされたＰＶＣ粒子を、粉砕ミルに供給して、粒子を形成させ、その後、粒子を種々の比率でふるい分けして、それらの間の質量および粒子サイズに一定の変動があるようにした。
【０１２８】
上記に従って製造された種々のキャリヤ粒子を、以下の実施例で利用した。
【０１２９】
実施例２：バイオキャリヤ要素の体積質量密度の測定
所定の温度および大気圧（δ０）で既知密度のエタノール（９９．９体積％）を用いて、バイオキャリヤ粒子の体積質量密度を測定した。バイオキャリヤ粒子は、まず空気中（Ａ）で、次に液体中（Ｂ）で秤量した。次いで、式１に従って、固体バイオキャリヤ粒子δｐの体積質量密度を表すことができた。
【数１】
2021511957.tif 000003
【０１３０】
ＡＴ／ＡＧおよびＰＧ／ＰＧ−Ｓ／ＰＲバランスのためのＭｅｔｔｌｅｒ  Ｔｏｌｅｄｏ密度判定キットを、１０ｍｇの感度でＭｅｔｔｌｅｒ  Ｔｏｌｄｅｏ  ＰＧ８０２−Ｓバランスに接続した。バランスの密度測定キットプラットフォームにあるガラスビーカーの端から温度計を懸垂した。ビーカーは、測定される固体の少なくとも１ｃｍを覆うように、所定の温度および大気圧で、既知の密度の十分な変性エタノール（９９〜９体積％）で充填された。固形物を沈めるのに適したホルダーを吊り下げ、細かいブラシを用いて、ホルダーの浸漬部分に気泡が付着しないようにした。次いで、バランスを風袋引きし、Ｍｅｔｔｌｅｒ  Ｔｏｌｄｅｏ密度測定キットに取り付けられた秤量皿上で３５０ｍｇの固体バイオキャリヤ要素を秤量した。表示された重量（空気中の固形物の重量）に気付いた。次いで、固体バイオキャリヤ要素を秤量皿から取り出し、エタノールに浸漬されているサンプルホルダーに配置した。細かいブラシで取り除くことにより、固形物に気泡が付着しないことを確実にした。バランスを安定化させ、Ｐ＝Ａ−Ｂである浮力Ｐの直接測定を可能にした。次いで、固体バイオキャリヤ要素の体積質量密度を、式２に従って計算できた。
【数２】
2021511957.tif 000004
【０１３１】
上記の方法を用いて決定した多数の異なる廃棄物原料から製造された粒子の体積質量密度を、以下に示す。
【０１３２】
【表１】
2021511957.tif 000005
【０１３３】
上の表に見られるように、種々のスラッジ原料はすべて、水の体積質量密度を超える体積質量密度を有し、水中に沈むことを意味する。
【０１３４】
実施例３：バイオキャリヤ要素落下速度の測定
キャリヤ粒子の落下速度を、落下球粘度計実験に従って測定した。直径５ｃｍの高さ８０ｃｍの測定ガラスに、変性エタノール（９９．９体積％エタノール）を充填した。測定ガラスは外側にセンチメートル印を付け、各粒子はエタノールの表面直下にピンセットを用いて保持した。粒子を放出し、粒子がエタノール表面の５ｃｍ下のゼロセンチメートルマークを通過した際にタイマーを始動させた。粒子が測定ガラス底面から５ｃｍ上の７０ｃｍマークに達した際にタイマーを停止した。これにより、粒子沈降速度は、粒子の落下高さ（０．７ｍ）を測定時間で割ることにより計算できた。エタノールは、水と比較して表面張力が著しく低く、本発明で利用されるような小さな粒子を扱う場合に測定誤差源を減少させるため、液体媒体として水の代わりに使用される。
【０１３５】
落下速度は、以下に要約した多数の種々の粒子塊および材料について測定し、そこで水分含有量を測定したところ、全ての粒子について５重量％であった。種々のキャリヤ要素の粒子質量の関数としての粒子落下速度もまた、図１２に示される。
【表２】
2021511957.tif 000006
【０１３６】
実施例４：バイオキャリヤ粒子公称サイズの判定
バイオキャリヤ要素の沈降速度は、Ｓｔｏｋｅｓの法則に従い、体積質量密度および粒子径（または質量）に依存する。Ｓｔｏｋｅｓの法則は、粘性流体中の非常に小さなレイノルズ数（層状流）をもつ球状物体にかかる摩擦力または抗力（Ｆｄ）を表す。それを、以下のように述べる：
Ｆｄ＝６πμｒｖ  （式３）
式中：Ｆｄは、流体と粒子との間の界面に作用する摩擦力であり、μは、粘性液体の動的粘度であり、ｒは、球形物体の半径であり、ｖは、物体に対する流速である。
【０１３７】
Ｓｌ単位において、Ｆｄはニュートンで、μはＰａ・ｓで、ｒはメートルで、ｖはｍ／ｓで与えられる。Ｓｔｏｋｅｓの法則は、層状流、球形粒子、均一（組成が均一）物質、表面平滑で、粒子同士が互いに干渉しないという仮説を立てている。
【０１３８】
ストークスの法則は、落下球粘度計の基礎である。このタイプの実験では、流体は垂直ガラス管内で静止している。既知の大きさおよび密度の球体を、液体中に落下させる。球の終末速度は、管上の２つのマークを通過するのに要する時間で測定できる。末端（または沈降）速度では、超過力（Ｆｇ）は、次によって与えられる：
【数３】
2021511957.tif 000007
式中、ρＰおよびρｆは、それぞれ球体および流体の質量密度であり、ｇは重力加速度である。
【０１３９】
末端速度（ｖｔ）は、次に、Ｆｄ＝Ｆｇを通して２つの力を平衡化し、速度（ｖ）について解くことによって与えられる。粒子がそれ自体の重量の下で粘性流体中に落下している場合、末端速度、すなわち沈降速度は、浮力と結合した摩擦力が重力と正確に釣り合うときに到達する。この速度ｖ（ｍ／ｓ）は、次によって与えられる：
【数４】
2021511957.tif 000008
式中：ｖｔは、ρＰ＞ρｆであれば垂直方向に下向き、ρＰ＜ρｆであれば垂直方向に上向き、ｇは重力加速度（ｍ／ｓ２）、ｒは球形粒子の半径、ρＰは粒子の質量密度（ｋｇ／ｍ３）、ρｆは流体の質量密度（ｋｇ／ｍ３）、μは粘性液体の動的粘度（ｋｇ／ｍ＊ｓ）である。
【０１４０】
非球形粒子、粗い粒子、または非常に高い濃度の粒子の沈降速度または落下速度は、Ｓｔｏｋｅｓによって研究されたように、層状流における滑らかな球形粒子と比較していくぶん低い。より粗い非球形形状を持つより大きな粒子の急速な沈降は、主に各顆粒（粒子）の後方の後流の乱流抗力によって抵抗される。Ｆｅｒｇｕｓｏｎ  ａｎｄ  Ｃｈｕｒｃｈ  （Ｊｏｕｒｎａｌ  ｏｆ  Ｓｅｄｉｍｅｎｔａｒｙ  Ｒｅｓｅａｒｃｈ，Ｖｏｌ．７４，Ｎｏ．６，Ｎｏｖｅｍｂｅｒ，２００４，Ｐ．９３３−９３７）は、遷移領域を含む形状因子（Ｃ２）も含めたサイズ範囲全体にわたる砥粒堆積物落下速度の明確な式を提案し、公表された新しい実験データとよく一致することを示した。この式は、以下を述べる；
【数５】
2021511957.tif 000009
式中、ｗは粒子落下速度（ｍ／ｓ）、ｇは９．８２（ｍ／ｓ２）の値をとる重力加速度、Ｄは粒子径であり、非球形粒子の場合は、非球形粒子（ｍ）と同等の体積の球の粒子径、ρＰは粒子の体積質量密度（ｋｇ／ｍ３）、ρｆは流体の体積質量密度（ｋｇ／ｍ３）、ｖは粘性流体の動的粘度（ｍ２／ｓ）、Ｃ１は極めて角度の高い粒子に対して２４の値をとる定数、Ｃ２は極めて角度の高い粒子に対して１．２の値をとる定数である。
【０１４１】
バイオキャリヤ要素粒子は一般に不規則な形状であり、不均一で、粗い表面を有するため、式４を利用して、種々の液体におけるそれらの粒子落下速度を計算することができる。大気圧およびエタノール中２０℃の容量質量密度（ρＰ）（実施例２）、ならびに大気圧および２０℃のエタノール中のバイオキャリヤ要素の粒子落下速度（実施例３）を測定することにより、本発明で非球形バイオキャリヤ粒子と同じ体積を有する非球形バイオキャリヤ粒子と同じ物質の球体の粒子径として定義した公称粒子径を算出することができる。２０℃、大気圧でのエタノールの動的粘度ｖ＝１．５２・１０−６ｍ２／ｓを用いて、種々のキャリヤ要素の計算された公称直径での２０℃、大気圧でのエタノールの体積質量密度δｆ＝７９３ｋｇ／ｍ３を以下に示す。図１３には、外挿値（本例では測定されなかった整定速度に対する曲線スパンを増加させるため）も示されている。
【０１４２】
【表３】
2021511957.tif 000010
【０１４３】
実施例５：ＭＢＢＲで使用する場合の最大および最小粒子沈降速度特性の判定
バイオキャリヤ要素がＭＢＢＲプロセスにおいて良好に機能するためには、水中で一定の最大沈降速度を有しなければならず、それを超えると、懸濁液中を自由に流動する適切にエアレーションされた粒子を有することは困難であろう。実施例３に従って測定した最大沈降速度特性（ｖｍａｘ）を決定するために、広範囲の測定沈降速度（実施例３に従って測定した場合、０．１、０．１５、０．２０、０．２５および０．３０ｍ／ｓ）を有する粒子を、５つの別々のバルク体積に蓄積し、同じバルク体積で同じ沈降速度を有する粒子を、バイオリアクターの１５％に対応させた。それは、本発明における生物学的プロセスにおいて効率的に働くことが試験されているバイオキャリヤ要素充填グレードである。次に、バイオリアクター体積に水を加え、バイオリアクターの底部から、バイオキャリヤ要素の１５％負荷と同様の容量でフルスケールのＭＢＢＲエアレーションを模擬する速度で空気を吹き付けた。エアレーション反応器容積の上部で採取した水試料中の充填率を測定することにより、どのような粒子沈降速度で見ることができ、上部から採取した試料中の充填率は５％以下であった。上面の充填率が５％未満になった粒子の実施例３で測定した沈降速度は、Ｖｍａｘとして設定し、それ以上では、バイオキャリヤ要素は、もはや懸濁液中で適切に自由流動しないと考えられる。バイオキャリヤ要素のＶｍａｘは、実施例３に従って測定した場合、０．２ｍ／ｓと決定された。
【０１４４】
実施例３に従って測定した最小沈降速度特性（ｖｉｎ）を決定するために、種々の沈降速度を有するバイオキャリヤ要素を、バイオリアクターの１５％に相当する同じバルク体積において同じ沈降速度を有する粒子と共に、多数の別々のバルク体積において蓄積した。５つの平行なバイオリアクターをセットアップし、各々は同じ沈降速度（実施例３に従って測定した場合、０．０１、０．０３、０．０５、０．１および０．１２ｍ／ｓ）を有する粒子のバルク体積を含有した。反応器を、１分の沈降時間を利用して逐次相分離モードで運転し、産業廃水（４ｋｇ／ｍ３／日の可溶性ＣＯＤ負荷）を、各々のバイオリアクターに供給して、バイオフィルム成長をバイオキャリヤ要素に誘導した。有意なバイオフィルム成長を、バイオキャリヤ上に３０日間確立させた。バイオフィルム成長および低すぎる最初の沈降速度特性を有するバイオキャリヤ要素を含むバイオリアクターは、排出された液体と共にかなりの量のバイオキャリヤ要素を失った。沈降速度特性が０．０１および０．０３ｍ／ｓのバイオキャリヤ要素を含むバイオリアクターは、それぞれキャリヤ要素の７５と５０％を失い、一方０．０５ｍ／ｓの沈降速度特性のキャリヤバイオキャリヤ要素を含むバイオリアクターは、１０％のキャリヤ要素を失った。０．１および０．１２ｍ／ｓの速度特性を沈降させるバイオキャリヤ要素を含むバイオリアクターは、バイオキャリヤ要素のわずかな量を失った。実施例３に従って測定したこれらの実験ｖｍｉｎからの結果により、バイオフィルム成長のない最初のバイオキャリヤ要素は、０．０５ｍ／ｓに設定された。
【０１４５】
実施例６：バイオ粒子の無機および有機含有量の測定
湿潤スラッジを秤量し（ｍＷｅｔ  ｓｌｕｄｇｅ）、その後１０５℃で２４時間オーブンで乾燥した。次に、乾燥試料を再度秤量し（ｍｄｒｙ  ｓｌｕｄｇｅ）、水分含有量の百分率を１００×ｍｄｒｙ  ｓｌｕｄｇｅ／ｍＷｅｔ  ｓｌｕｄｇｅに従って計算した。その後、乾燥したスラッジ試料を、５５０℃のオーブンに４時間入れた。次に「灰化した」試料を再度秤量した（ｍａｓｈ）。乾燥スラッジ中の無機含有量は、１００＊（ｍａｓｈ／ｍｄｒｙｓｌｕｄｇｅ）に従って計算した。その後、乾燥スラッジ中の有機含有量を、１００＊（１−ｍａｓｈ／ｍｄｒｙ  ｓｌｕｄｇｅ）に従って計算した。種々のスラッジ源から製造されたバイオキャリヤ要素について、総粒子量、粒子乾燥質量基準での無機含有量および粒子乾燥質量基準での有機含有量に基づく水分含有量の結果を、以下に示す。
【０１４６】
【表４】
2021511957.tif 000011
【０１４７】
さらに、バイオキャリヤ要素特性、例えば、しかし限定されずに構造的完全性、体積質量密度、表面結合特性または生物学的活性促進特性を修正するために、上記に従って、有機または無機添加剤をバイオキャリヤ原料に添加してもよい。このような有機または無機材料は、構造的完全性増強のための繊維材料、体積質量密度を修正するための種々のミネラル、または表面特性の増強を促進し、生物活性をさらに促進するための種々のタイプの栄養素および／もしくは触媒であり得るが、これらに限定されるものではない。
【０１４８】
添加剤は、本発明によるバイオキャリヤ原料に添加することができ、バイオキャリヤ要素質量の５０％以下、好ましくは３０％以下またはさらに好ましくは２０％以下を構成することができる。５０％を超えるより高い量は、技術的および／または経済的観点から有益ではない。
【０１４９】
実施例７：コロニー形成した、およびせん断されたバイオキャリヤ要素の沈降
コロニー形成した、およびせん断されたバイオキャリヤ要素の沈降速度を試験するために、コロニー形成したバイオキャリヤ要素の３８０ｍＬバルク体積（最初のバイオキャリヤ要素の１５０ｍＬバルク体積）を、ビーカー中の１Ｌの淡水道水に分散させ、内容物を１０００ｍＬのガラスメジャーに急速に注いだ。タイマーを始動させ、コロニー形成したキャリヤをガラスメジャーに沈降させた。３８０ｍＬは、コロニー形成したバイオキャリヤ要素が占める最小のバルク体積であり、それ以上沈降することはできなかった。下表は、エアレーションの中断後に完全にコロニー形成したバイオキャリヤ要素を沈降させるのに要する時間を示す。コロニー形成したバイオキャリヤ要素は、約１分で元のバルクに近づいた。
【０１５０】
【表５】
2021511957.tif 000012
【０１５１】
実施例８：バイオキャリヤ要素およびリサイクルしたＰＹＣキャリヤ要素を利用した連続相分離によるＭＢＢＲバイオリアクターの操作
ＣＯＤおよびアンモニアを除去することによって廃水を処理するＭＢＢＲプロセスにおける活性バイオキャリヤとしてのバイオキャリヤ要素の性能を保証するために、ベンチスケール試験を、いくつかの構成で行った。２種類のバイオキャリヤ要素、産業的な活性化されたスラッジベースおよび消化された地方自治体のスラッジベースを、ＭＢＢＲプロセスに利用した。さらに、リサイクルされたポリ塩化ビニル粒子（水中に沈む）も、ＭＢＢＲプロセスで利用して、スラッジベースのバイオキャリヤ粒子を参照するプラスチック材料として機能させた。利用された全てのキャリヤ要素は、実施例３に従って測定した場合、０．０５ｍ／ｓを上回り、０．２ｍ／ｓを下回る沈降速度特性を有するように選択された。３つの１リットルバイオリアクターを、並行して設置した。３つの異なるキャリヤ要素およびリサイクルされたＰＶＣ粒子の１５０ｍＬバルク体積を、別々のバイオリアクター中に添加した。バイオリアクターには、約５００ｍｇ／Ｌの可溶性ＣＯＤ、８０ｍｇ／ＬのＮＨ４＋−Ｎ、５ｍｇ／ＬのＰＯ４＋−Ｐ、緩衝液（ＮａＨＣＯ３）および微量金属を含む産業廃水を、２時間の水圧保持時間、２０℃の温度を利用して連続的エアレーションを伴って連続的に供給し、キャリヤ要素は、図８に従った連続相分離モード１０を利用することによってバイオリアクター内に保持した。
【０１５２】
実施例９：産業的に活性化されたスラッジに基づくバイオキャリヤ要素を利用したＭＢＢＲにおけるＣＯＤ除去
実施例８によるＭＢＢＲバイオリアクター操作手順で、図１４は、脱水された産業的に活性化されたスラッジから生成されたバイオキャリヤ要素を利用した１５０日間の操作中の流入および流出可溶性ＣＯＤ濃度の結果を示す。９０％を超える可溶性ＣＯＤ除去が、操作の５日後に達成された。２２日後、バイオキャリヤ要素の半分を除去し、出口における可溶性ＣＯＤ濃度の急激な増加を観察した。システムは回復したが、翌日には９０％を超える除去が再び達成された。６０日後、低ｐＨショックの操作ミスが、成長したバイオフィルム中の細菌を固定化し、出口における可溶性ＣＯＤ濃度の急激な増加が見られた。このシステムは、再び回復し、３〜４日後に９０％超の除去を達成し、その後、残りの試行では９０％、またはそれを超える可溶性ＣＯＤ除去で安定したままであった。
【０１５３】
実施例１０：地方自治体の消化されたスラッジをベースとしたバイオキャリヤ要素を利用したＭＢＢＲにおけるＣＯＤ除去
実施例８に従ったＭＢＢＲバイオリアクター操作手順により、図１５は、脱水された地方自治体の消化されたスラッジから生成されたバイオキャリヤ要素を利用するバイオリアクターの７０日間の操作中の流入および流出可溶性ＣＯＤ濃度の結果を示す。最初の１０日間、入口の可溶性ＣＯＤ濃度は、実施例９と比較して２倍（１０００ｍｇ／ｍＬ）であった。図１７から、可溶性ＣＯＤ濃度は、３日間で半分に低下し、その後この濃度で一定のままであり、それによって、実施例８のバイオキャリヤを利用した場合と同量の可溶性ＣＯＤを除去することが分かる。入口濃度を１０日後に半分に切断して、実施例８の可溶性ＣＯＤ除去反応器の入口濃度に一致させた。入口濃度を下げた６日後に、８５％の可溶性ＣＯＤ減少に到達し、その後８５〜９５％の間で安定したままであった。これは実施例９のバイオキャリヤの性能と同様であった。
【０１５４】
実施例１１：リサイクルされたポリ塩化ビニル（ＰＶＱ）に基づくキャリヤ要素を利用したＭＢＢＲにおけるＣＯＤ除去
実施例８に従ったＭＢＢＲバイオリアクター操作手順により、図１６は、リサイクルされたＰＶＣに基づくキャリヤ要素を利用するバイオリアクターの２１日間の操作中の流入および流出可溶性ＣＯＤ濃度の結果を示す。可溶性ＣＯＤ減少は、７日後に４５％であり、その後５０％前後でかなり一定であった。
【０１５５】
実施例１２：産業的に活性化されたスラッジに基づくバイオキャリヤ要素を利用した１段階ＭＢＢＲにおけるアンモニア除去
実施例８に従った（本実施例からは最初にアンモニア窒素濃度４０ｍｇ／Ｌを有することを除いて）ＭＢＢＲバイオリアクター操作手順で、図１７は、脱水された産業的に活性化されたスラッジから生産されたバイオキャリヤ要素を利用したバイオリアクターの１５０日間の操作中の、流入（精製される液体）および流出（精製された液体）アンモニア窒素（ＮＨ４−Ｎ）および流出亜硝酸塩（ＮＯ−２−Ｎ）および硝酸塩（ＮＯ−３−Ｎ）濃度の結果を示す。硝化は、ＮＯ−２−Ｎ濃度が流出量の増大を始めた３０日後に開始された。流出物中のＮＨ＋４−Ｎは、３５日後、硝化が開始されてから５日後にほぼ枯渇した。そのため、ＮＨ＋４−Ｎ入口濃度は、４３日後に８０ｍｇ／Ｌに倍増した。５５日後、出口内のＮＨ＋４−Ｎ濃度は、流出物中のＮＯ−２−Ｎ濃度の増加と共に再び減少し始め、同時に可溶性ＣＯＤを除去し、実施例９に示される通りである。６０日後、低ｐＨ衝撃の操作ミスがバイオフィルム中の硝化剤を固定化し、ＮＯ−２−ＮおよびＮＯ−３−Ｎ製造を根絶した。バイオフィルム内の硝化剤の回収は、ＮＨ＋４−Ｎの除去が大幅に増加した８０日間の操作後に、流出物中のＮＯ−２−Ｎ濃度の増加を伴う１２０日間の操作後に８５％の除去に達したときに確認できた。可溶性ＣＯＤ除去は、ＮＨ＋４−Ｎ除去の増加と同時に高く維持した（図１４）。
【０１５６】
実施例１３：産業的に活性化されたスラッジに基づくバイオキャリヤ要素を利用した２段階ＭＢＢＲにおけるアンモニア除去
追加の反応器を、実施例９および１２の反応器に直列に連結して（２段階ＭＢＢＲ、５ｂ）、アンモニア還元をさらに改善した。直列に連結された反応器を、最初のＣＯＤ除去反応器（図１４および１７）を３６日間実行した後に作動させ、ＣＯＤ除去バイオリアクターから成長しているバイオフィルムをすでに有するバイオキャリヤ要素のいくつかを、バイオリアクター体積の１５％の総バルク体積で最初のバイオリアクター要素と共に使用することにより、キック開始した。直列に連結された反応器に供給された廃水は、ＣＯＤ除去反応器から出る反応器からの流出物であった（図１４および１７）。図１８は、直列に連結された第２の反応器における流入および流出アンモニア窒素（ＮＨ４−Ｎ）および流出亜硝酸塩（ＮＯ−２−Ｎ）および硝酸塩（ＮＯ−３−Ｎ）濃度の結果を示す。流出物中のＮＨ４−Ｎ濃度は、（ＮＯ−２−Ｎ）および（ＮＯ−３−Ｎ）濃度の対応する増加と共に、（第１の反応器におけるＮＨ４−Ｎ除去とは無関係に）３７日後に着実に減少し始めた。６７日後、すべてのＮＨ４−Ｎは、ＮＯ−３−Ｎのみが流出物中に残された状態で枯渇し、試験全体を通して１２０日目で終了する安定していた完全な硝化を示す。２段階システムで、９５％可溶性ＣＯＤ除去ならびに９８％アンモニアおよび亜硝酸塩除去を達成した。
【０１５７】
実施例１４：地方自治体の消化されたスラッジをベースとしたバイオキャリヤ要素を利用した１段階ＭＢＢＲにおけるアンモニア除去
実施例８に従ったＭＢＢＲバイオリアクター操作手順により、図１９は、脱水された地方自治体の消化されたスラッジから生産されたバイオキャリヤ要素を利用するバイオリアクターの７０日間の操作中の流入および流出アンモニア窒素（ＮＨ４−Ｎ）および流出亜硝酸塩（ＮＯ−２−Ｎ）および硝酸塩（ＮＯ−３−Ｎ）濃度の結果を示す。ＮＯ−２−Ｎ濃度は、処理約５５日後に増加し始め、湧出物中のＮＨ４−Ｎ濃度が対応して減少した。可溶性ＣＯＤ除去は、ＮＨ＋４−Ｎ除去の増加と同時に高く（図１５）維持した。
【０１５８】
実施例１５：バイオキャリヤ要素を利用した連続および逐次相分離によるＭＢＢＲバイオリアクターの操作
バイオリアクター中のバイオキャリヤ要素を保持するために連続相分離モードおよび逐次相分離モードの両方を利用してＣＯＤおよびアンモニアを除去することにより、廃水を処理するためのＭＢＢＲプロセスにおける活性バイオフィルムキャリヤとしてのバイオキャリヤ要素の性能を保証するために、ベンチスケール試験を行った。地方自治体の活性化されたスラッジから製造したバイオキャリヤ要素を、ＭＢＢＲプロセスで利用した。利用されたバイオキャリヤ要素は、実施例３に従って測定した場合、０．０５ｍ／ｓを上回り、０．２ｍ／ｓを下回る沈降速度特性を有するように選択された。１リットルのバイオリアクターを設定し、１５０ｍＬのバルク体積の最初のバイオキャリヤ要素を加えた。バイオリアクターには、約５００ｍｇ／Ｌの可溶性ＣＯＤ、８０ｍｇ／ＬのＮＨ＋４−Ｎ、５ｍｇ／ＬのＰＯ４＋−Ｐ、緩衝液（ＮａＨＣＯ３）および微量金属を含む産業廃水を、２時間の水圧保持時間および２０℃の温度を利用して連続的に供給した。最初の４５日間、バイオリアクターを連続的エアレーションで操作し、バイオキャリヤ要素を、それによって、図７に示すようにふるい（９）を利用して連続相分離によりバイオリアクター内に保持した。４５日後から試験終了（８０日）まで、バイオリアクターを連続的エアレーションおよび機械的混合で運転し、バイオキャリヤ要素を、それによってバイオリアクター内に図６に示すように逐次相分離８により保持した。エアレーションサイクルの順序は、１５分間のエアレーション、１分間のエアレーションなし（バイオキャリヤ要素の沈降）および沈降キャリヤより上のレベルでの４分間の流出であった。その後、このサイクルを、１時間に３回繰り返した。
【０１５９】
図２０は、４５日後の相操作の変化が顕著な１５０日間の操作の間の流入および流出可溶性ＣＯＤ濃度の結果を示したものである。可溶性ＣＯＤ除去は、５日後に約９０％であった。その後、除去は９０〜９５％の間で安定化され、４０日目頃まで可溶性ＣＯＤ除去が８０％に減少した。これは、偶発的な操作上の問題が原因で、それによって一部のバイオキャリヤ要素が工程外に失われたためである。
【０１６０】
断続的エアレーションによる逐次相分離モードは４７日目に開始し、可溶性ＣＯＤ除去は連続相分離モードと比較して低く、定常的なエアレーションは何らかのバイオキャリヤ要素の損失のため８５％前後であった。したがって、入ってくる産業廃水中の可溶性ＣＯＤ濃度は、バイオキャリヤ要素の損失について調整すると２５０ｍｇ／Ｌに濃度の半分に減少した。廃水供給中の可溶性ＣＯＤ濃度がより低い１５日間の操作後、除去は再び９０％超であった。
【０１６１】
入ってくる産業廃水および出ていく流出液中のＮＨ＋４−Ｎ濃度を、流出液中のＮＯ３−−ＮおよびＮＯ２−−Ｎ濃度と一緒に測定し、結果を図２１に示した。バイオフィルムの硝化は、流出物においてＮＨ＋４−Ｎ濃度が減少し始め、ＮＯ２−−Ｎ濃度が増加し始めたとき、２４日間の操作（バイオキャリヤ要素を保持するために、ふるい９を利用した連続的相分離）後に開始された。３２日目には、流出物中のＮＯ２−−Ｎ濃度が低下し始め、４０日目に再び低くなった。この時間の間、バイオキャリヤ要素を保持するために流出物に配置されたふるいは、適所に置かれたふるい洗浄機構が機能しなかったために過成長した。これにより、バイオリアクターは懸濁液中のスラッジで過成長し、バイオリアクターのオーバーフローによりバイオキャリヤ要素が失われた。これにより硝化率は低下した。
【０１６２】
ふるい洗浄メカニズムを回復し、反応器を懸濁液中のバイオマスから洗浄し、硝化は４０日目から４７日目まで回復し、流出物中のＮＯ２−−Ｎ濃度が再び増加し、ＮＨ＋４−Ｎ濃度が減少した。４７日目の後、バイオリアクターは、前に述べたように、バイオリアクター中のバイオキャリヤ要素を保持するために、断続的なエアレーションを伴う連続相分離モードで操作された。この時点以降、硝化は６５日後に硝化設定とともに増加した。
【０１６３】
図２１では、一定のエアレーションを利用する代わりに逐次相分離モードでバイオリアクターを操作することが、１段反応器でＣＯＤを同時に除去する場合、硝化のためのより安定なプロセスであったことがわかる。逐次相分離は、バイオキャリヤ要素を保持しながら懸濁液中のバイオマスを除去することを保証した。バイオリアクター内にバイオキャリヤ要素を保持するためにふるいを利用する連続相分離は、バイオキャリヤ要素上のバイオフィルムの硝化能力を妨げる懸濁バイオマスの有意により多くを保持し、また溶存酸素濃度を低下させる傾向がある。逐次相分離モードでは、可溶性ＣＯＤは９０％以上除去され、同時にＮＨ＋４−Ｎを効果的に除去された。
【０１６４】
実施例１６：Ｋ５キャリヤ媒体を基準として利用した１段階ＭＢＢＲの操作
さらに、特定の保護表面積を有する標準プラスチックＫ５キャリヤ媒体（Ｋ５のＰＩＣＴＵＲＥ）を利用したＭＢＢＲを設定して、開始時の初期ＣＯＤ除去率をバイオキャリヤ要素と比較した。Ｋ５キャリヤ媒体の５０％充填グレードを１Ｌ反応器に加え、５００ｍｇ／Ｌ可溶性ＣＯＤ、８０ｍｇ／Ｌ  ＮＨ４＋−Ｎ、５ｍｇ／Ｌ  ＰＯ４＋−Ｐ、緩衝液（ＮａＨＣＯ３）および微量金属を含む産業廃水を、２０℃の温度で２時間の水力保持時間を使用して反応器に連続的に供給した。Ｋ５キャリヤ媒体は、出口を通過できない十分な容量を有し、それによってバイオリアクターに保持された。
【０１６５】
バイオキャリヤ要素を利用した可溶性ＣＯＤ除去率も、保護された表面を有する市販のプラスチックＫ５キャリヤ媒体を利用した場合の可溶性ＣＯＤ除去率と比較することができた。図２２では、充填グレード５０％のＫ５キャリヤ媒体を利用した流出物中の可溶性ＣＯＤ濃度と、バイオキャリヤ要素を利用した場合の流出物中の可溶性ＣＯＤ濃度とを比較した。図１１ｂに見られるように、主な可溶性ＣＯＤ濃度は、Ｋ５キャリヤ媒体を使用する場合と比較して、バイオキャリヤ要素を利用する場合、有意に短い時間で除去される。Ｋ５培地上での不均一な細菌の最初のバイオフィルム蓄積は最初は遅く、バイオフィルムがバイオキャリヤ要素上でバイオフィルムに追いつくまでにはＫ５媒体上のバイオフィルムの除去速度に６日を要した。
【図１】
2021511957.tif 000013
【図２】
2021511957.tif 000014
【図３】
2021511957.tif 000015
【図４】
2021511957.tif 000016
【図５】
2021511957.tif 000017
【図６】
2021511957.tif 000018
【図７】
2021511957.tif 000019
【図８】
2021511957.tif 000020
【図９】
2021511957.tif 000021
【図１０】
2021511957.tif 000022
【図１１】
2021511957.tif 000023
【図１２】
2021511957.tif 000024
【図１３】
2021511957.tif 000025
【図１４】
2021511957.tif 000026
【図１５】
2021511957.tif 000027
【図１６】
2021511957.tif 000028
【図１７】
2021511957.tif 000029
【図１８】
2021511957.tif 000030
【図１９】
2021511957.tif 000031
【図２０】
2021511957.tif 000032
【図２１】
2021511957.tif 000033
【図２２】
2021511957.tif 000034
【国際調査報告】
2021511957.tif 000035
2021511957.tif 000036
2021511957.tif 000037